(57)【要約】【解決手段】ヒドロキシエチル(メタ)アクリルアミドポリマー、ヒドロキシプロピルセルロース、ポリビニルアルコール、ポリヒドロキシエチル(メタ)アクリレートから選ばれるポリマーの、ポリマー分子中にモノフルオロリン酸が共有結合した重量平均分子量５，０００〜５００，０００の高分子化合物(Ａ)と、アニオン性界面活性剤、非イオン性界面活性剤及び両性界面活性剤から選ばれる界面活性剤(Ｂ)とを、(Ａ)／(Ｂ)の質量比０．５〜３０で配合してなる口腔用組成物。【効果】本発明組成物は、口腔内ではプラークや粘膜及び歯に吸着し、口腔内のリン酸加水分解酵素によってフルオロリン酸基のＦ−Ｐ結合が徐々に分解され、長時間にわたってフッ化物イオンを徐放することで、持続的かつ効果的にう蝕を予防・改善し得、モノフルオロリン酸残基が共有結合した水溶性高分子化合物の持つ特有の使用感も改善され、有効性、使用感、使用性に優れる。【選択図】なし【特許請求の範囲】
【請求項１】
ヒドロキシエチル（メタ）アクリルアミドポリマー、ヒドロキシプロピルセルロース、ポリビニルアルコール、ポリヒドロキシエチル（メタ）アクリレートから選ばれる少なくとも１種のポリマーの、ポリマー分子中にモノフルオロリン酸が共有結合した重量平均分子量５，０００〜５００，０００の水溶性モノフルオロリン酸化高分子化合物（Ａ）と、アニオン性界面活性剤、非イオン性界面活性剤及び両性界面活性剤から選ばれる少なくとも１種の界面活性剤（Ｂ）とを、（Ａ）／（Ｂ）の質量比０．５〜３０で配合してなることを特徴とする口腔用組成物。
【請求項２】
界面活性剤が、オレイン酸ナトリウム、ステアリン酸カリウム、ラウリル硫酸ナトリウム、ショ糖ステアリン酸エステル、モノミリスチン酸デカグリセリル、ポリオキシエチレンステアリルエーテル、ポリオキシエチレン硬化ヒマシ油、及び２−アルキル−Ｎ−カルボキシメチル−Ｎ−ヒドロキシエチルイミダゾリニウムベタインから選ばれる少なくもと１種である請求項１記載の口腔用組成物。
【発明の詳細な説明】
【技術分野】
【０００１】
本発明は、口腔内へのフッ化物滞留性、フッ化物イオン放出性、製剤の使用感及び使用性に優れる、モノフルオロリン酸が共有結合した水溶性高分子化合物及び界面活性剤を含有する口腔用組成物に関する。
【背景技術】
【０００２】
従来、口腔の疾患の一つであるう蝕予防を目的に、フッ化物配合歯磨剤の使用が日常のセルフケア行動として推奨されている。フッ化物のう蝕予防機構は、歯質をフルオロアパタイト化することによりその耐酸性を強化したり、初期う蝕を再石灰化により修復し、元の健康な歯質に回復させることである。フッ化物としては、フッ化ナトリウム、モノフルオロリン酸ナトリウム及びフッ化スズが挙げられるが、その効果を向上させるためにこれらの物質の口腔内滞留性を上げる技術の開発（コーティング物質との併用）が行われている（特許文献１；特表２００６−５１１５５３号公報、特許文献２；特開２００６−１６４２４号公報）。しかしながら、これらは歯面の細菌付着を一時的に抑制したり、一時的に口腔内フッ素滞留性を向上させるものであり、う蝕を持続的かつ効果的に予防するには未だ課題が大きい。
【０００３】
う蝕を持続的かつ効果的に予防するには、口腔内に数ｐｐｍレベルのフッ化物イオンを長時間にわたって滞留させることが重要であり、そのような高滞留性及びフッ化物徐放機能を有する口腔用組成物が望まれている。
【０００４】
特許文献３（特開２００２−１４５７１５号公報）では、フッ素徐放成分とアクリル系モノマー、重合開始剤及び金属酸化物を含む有機フィラーが例示されているが、これらの物質は物理的混合に近く、フッ化物イオンの口腔内への効率的な徐放機能においては大いに疑問が残る。
【０００５】
特許文献４、５（特開昭５７−８８１０６号公報、特開昭６２−１２７０６号公報）では、酸フルオライド基を有するビニルモノマー単位を構成単位とするフッ化物イオン徐放性ポリマーが提案されているが、これらの組成物は口の中で重合する水不溶性の歯科用充填剤であり、炭素−フッ素間共有結合の切断及びリン−フッ素間共有結合を切断するリン酸加水分解酵素の浸入は極めて困難であり、フッ化物イオンが効率的に徐放されるとは考えにくい。また、口腔用組成物に使用した場合、水不溶性のため使用感も悪い。
【０００６】
いずれの技術も、口腔への適用を考慮した場合、使用感、組成物への配合性、口腔内へのフッ化物滞留性及び口腔内における長時間の持続的なフッ化物イオン徐放機能などを総合的に考慮して設計されておらず、口腔用組成物としての有効性・使用感・使用性獲得の利便性において課題がある。
【０００７】
【特許文献１】特表２００６−５１１５５３号公報
【特許文献２】特開２００６−１６４２４号公報
【特許文献３】特開２００２−１４５７１５号公報
【特許文献４】特開昭５７−８８１０６号公報
【特許文献５】特開昭６２−１２７０６号公報
【発明の開示】
【発明が解決しようとする課題】
【０００８】
本発明は、上記事情に鑑みなされたもので、口腔内へのフッ化物滞留性、フッ化物イオンの口腔内徐放性に優れ、かつ良好な使用感及び使用性を有する口腔用組成物を提供することを目的とする。
【課題を解決するための手段】
【０００９】
本発明者らは、上記目的を達成するため鋭意研究を重ねた結果、ヒドロキシエチル（メタ）アクリルアミドポリマー、ヒドロキシプロピルセルロース、ポリビニルアルコール、ポリヒドロキシエチル（メタ）アクリレートから選ばれる少なくとも１種のポリマーの、ポリマー分子中の水酸基の水素原子の一部又は全部がモノフルオロリン酸残基で置換され、分子中にモノフルオロリン酸が共有結合した重量平均分子量５，０００〜５００，０００の水溶性モノフルオロリン酸化高分子化合物（Ａ）と、アニオン性界面活性剤、非イオン性界面活性剤及び両性界面活性剤から選ばれる少なくとも１種の界面活性剤（Ｂ）とを、（Ａ）／（Ｂ）の質量比が０．５〜３０で口腔用組成物に配合することで、口腔内でのフッ化物滞留性及びフッ化物イオンの徐放性に優れ、かつ、使用感が良好であり、また、歯磨剤に調製した場合は保型性に優れ、洗口剤等の液体剤型に調製した場合は収容容器から注ぎ易く、使用性にも優れた口腔用組成物が得られ、う蝕を効果的に予防・改善し得ることを見出し、本発明をなすに至った。
【００１０】
本発明の口腔用組成物は、水溶性モノフルオロリン酸化高分子化合物が口腔内ではプラークや粘膜及び歯に吸着し、口腔内のリン酸加水分解酵素によって、水溶性モノフルオロリン酸化高分子化合物中のフルオロリン酸基のＦ−Ｐ結合が徐々に分解され、長時間にわたって持続的にフッ化物イオンを徐放するので、持続的かつ効果的にう蝕を予防・改善することができる。更に、本発明によれば、モノフルオロリン酸残基が共有結合した水溶性高分子化合物由来の特有の使用感を改善でき、有効性、使用感、使用性に優れる口腔用組成物を提供することができる。
【００１１】
従って、本発明は、ヒドロキシエチル（メタ）アクリルアミドポリマー、ヒドロキシプロピルセルロース、ポリビニルアルコール、ポリヒドロキシエチル（メタ）アクリレートから選ばれる少なくとも１種のポリマーの、ポリマー分子中にモノフルオロリン酸が共有結合した重量平均分子量５，０００〜５００，０００の水溶性モノフルオロリン酸化高分子化合物（Ａ）と、アニオン性界面活性剤、非イオン性界面活性剤及び両性界面活性剤から選ばれる少なくとも１種の界面活性剤（Ｂ）とを、（Ａ）／（Ｂ）の質量比０．５〜３０で配合してなることを特徴とする口腔用組成物を提供する。
【発明の効果】
【００１２】
本発明の口腔用組成物は、水溶性モノフルオロリン酸化高分子化合物が口腔内ではプラークや粘膜及び歯に吸着し、口腔内のリン酸加水分解酵素によってフルオロリン酸基のＦ−Ｐ結合が徐々に分解され、長時間にわたってフッ化物イオンを徐放することで、持続的かつ効果的にう蝕を予防・改善し得、モノフルオロリン酸残基が共有結合した水溶性高分子化合物の持つ特有の使用感も改善され、有効性、使用感、使用性に優れる。
【発明を実施するための最良の形態】
【００１３】
以下、本発明につき更に詳細に説明すると、本発明の口腔用組成物は、ヒドロキシエチル（メタ）アクリルアミドポリマー、ヒドロキシプロピルセルロース、ポリビニルアルコール、ポリヒドロキシエチル（メタ）アクリレートから選ばれる少なくとも１種のポリマーの、ポリマー分子中にモノフルオロリン酸が共有結合した重量平均分子量５，０００〜５００，０００の水溶性モノフルオロリン酸化高分子化合物（Ａ）と、アニオン性界面活性剤、非イオン性界面活性剤及び両性界面活性剤から選ばれる少なくとも１種の界面活性剤（Ｂ）とを、（Ａ）／（Ｂ）の質量比が０．５〜３０で含有してなるものである。
【００１４】
本発明に用いる水溶性モノフルオロリン酸化高分子化合物（Ａ）は、ヒドロキシエチル（メタ）アクリルアミドポリマー、ヒドロキシプロピルセルロース、ポリビニルアルコール、ポリヒドロキシエチル（メタ）アクリレートから選ばれる少なくとも１種のポリマーの該ポリマー分子中の水酸基の水素原子の一部又は全部がモノフルオロリン酸残基で置換された水溶性高分子化合物であり、モノフルオロリン酸化ヒドロキシエチル（メタ）アクリルアミドポリマー、モノフルオロリン酸化ヒドロキシプロピルセルロース、モノフルオロリン酸化ポリビニルアルコール、モノフルオロリン酸化ポリヒドロキシエチル（メタ）アクリレートから選ばれる１種又は２種以上である。中でもモノフルオロリン酸化ヒドロキシエチル（メタ）アクリルアミドポリマー、モノフルオロリン酸化ヒドロキシプロピルセルロースが好適である。なお、（メタ）アクリルアミドとは、メタクリルアミドとアクリルアミドのいずれか一方又は両方を意味する。（メタ）アクリレートについても同様である。また、本発明において、ヒドロキシエチル（メタ）アクリルアミドは、Ｎ−（２−ヒドロキシエチル）（メタ）アクリルアミドであり、ヒドロキシエチル（メタ）アクリレートは（２−ヒドロキシエチル）（メタ）アクリレートである。更に、ポリビニルアルコールには、一部の構成単位が酢酸ビニルであるような部分ケン化物も含む。
【００１５】
上記水溶性モノフルオロリン酸化高分子化合物は、モノフルオロリン酸が共有結合した水溶性高分子化合物であり、具体的には、下記一般式（１）で表されるモノフルオロリン酸残基を、共有結合を介して分子中に有する水溶性高分子化合物である。
【００１６】
【化１】
2009102283.tif 000002
（式中、Ｍは水素原子、アルカリ金属、アンモニウム、モノエタノールアミン、ジエタノールアミン、トリエタノールアミン又はトリエチルアミンを示す。）
【００１７】
なお、高分子化合物中には一般式（１）で表されるモノフルオロリン酸残基を１種又は２種以上有することができ、部分中和物でもよい。
【００１８】
本発明の水溶性高分子化合物は、モノフルオロリン酸構造を、共有結合を介して有する構成単位を有しているものであり、高分子化合物中の水酸基の水素原子の一部又は全部が上記モノフルオロリン酸残基で置換された水溶性高分子化合物である。
高分子化合物中の水酸基の水素原子が、上記モノフルオロリン酸残基で置換された場合、上記一般式（１）で表される基を有する。
【００１９】
上記したように、水溶性モノフルオロリン酸化高分子化合物は、部分モノフルオロリン酸化物でよい。また、モノフルオロリン酸は、酸型、中和型、部分中和型のいずれでもよく、中和型、部分中和型における対イオンの種類としては、アルカリ金属、アンモニウム、モノエタノールアミン、ジエタノールアミン、トリエタノールアミン又はトリエチルアミンのいずれでもよい。
更に、水溶性モノフルオロリン酸化高分子化合物は、モノフルオロリン酸構造を主鎖に有していてもよく、側鎖に有していてもよい。
【００２０】
本発明にかかわる水溶性モノフルオロリン酸化高分子化合物は、国際出願ＰＣＴ／ＪＰ２００７／５９０２３号に記載した製造方法を採用して調製することができる。
【００２１】
調製方法としては、大別すると、（１）モノフルオロリン酸構造を、共有結合を介して有するモノマーを重合させる方法、（２）分子中に水酸基を有する高分子化合物にモノフルオロリン酸を共有結合させる方法等が挙げられる。（２）の分子中に水酸基を有する高分子化合物にモノフルオロリン酸を共有結合させる方法としては、具体的には、分子中に水酸基を有する高分子化合物とジフルオロリン酸又はその塩とを反応させる方法、分子中に水酸基を有する高分子化合物とモノフルオロリン酸を反応させる方法、分子中に水酸基を有する高分子化合物にオキシ塩化リン、及びフッ化ナトリウムやトリエチルアミン三フッ化水素塩等のフッ素源を反応させる方法等が挙げられる。これらのうち、モノフルオロリン酸構造を有するモノマーを重合させる方法では、重合反応中にモノフルオロリン酸が加水分解を受けて脱離するおそれがあり、更に、反応操作の単純さの観点から、分子中に水酸基を有する高分子化合物とジフルオロリン酸又はその塩とを反応させて、上記高分子化合物にモノフルオロリン酸を共有結合させる方法が好ましい。
【００２２】
ここで、分子中に水酸基を有する高分子化合物と、ジフルオロリン酸又はその塩とを反応させるにあたり、上記高分子化合物から、水、エタノール等のプロトン供与性溶剤を除去することが望ましい。十分に除去されない場合、ジフルオロリン酸が加水分解を受けて、上記高分子化合物と効果的に反応できなくなる。プロトン供与性溶剤の除去の方法としては、減圧下又は真空下へ放置することによる除去、シリカゲル、モレキュラーシーブ等の乾燥剤、脱水剤を用いた除去等が挙げられる。また、反応の均一性、操作の安全性の点から、上記高分子化合物を各種非プロトン性溶媒に溶解させて反応させることが好ましい。非プロトン性溶媒としては、ジエチルエーテル、テトラヒドロフラン、１，４−ジオキサン等のエーテル類、酢酸エチル等のエステル類、ジメチルスルホキシド、アセトニトリル、アセトン等が挙げられ、この中でもジエチルエーテル、テトラヒドロフラン、１，４−ジオキサン等のエーテル類、酢酸エチル等のエステル類、ジメチルスルホキシド、アセトニトリルが好ましい。また、上記非プロトン性溶媒に混入している、水、エタノール等のプロトン供与性溶剤を除去することが望ましい。
【００２３】
分子中に水酸基を有する高分子化合物と、ジフルオロリン酸又はその塩との反応は、外界からの水、エタノール等のプロトン供与性溶剤の混入を防止するため、窒素又はアルゴン等不活性雰囲気下で行うことが好ましい。また、水酸基とジフルオロリン酸との反応は発熱を伴うため、氷浴で冷却し、反応温度−２０〜５０℃、好適には−１０〜３０℃で、ジフルオロリン酸と高分子溶液のいずれか、又は両方を徐々に滴下しながら混合することが好ましい。高分子化合物中に存在する水酸基と、ジフルオロリン酸又はその塩とのモル比率は、目的とする高分子化合物中のモノフルオロリン酸構造の割合に応じて適宜変更できるが、水酸基：ジフルオロリン酸又はその塩（モル比）＝１：１〜１：６０、特に１：１〜１：２０が好ましい。
【００２４】
但し、分子中に水酸基を有する高分子化合物を、ジメチルスルホキシドに溶解させて反応させる場合においては、水酸基に対するジフルオロリン酸又はその塩（モル比）を５以上とすることが好ましく、より好ましくは水酸基：ジフルオロリン酸又はその塩（モル比）＝１：７〜１：６０である。
【００２５】
分子中に水酸基を有する高分子化合物と、ジフルオロリン酸又はその塩との反応物には、未反応のジフルオロリン酸が残存しているため、減圧乾燥によって除く、又は水酸化ナトリウム、水酸化カリウム等の塩基性水溶液等の添加によってモノフルオロリン酸塩へと反応させることが好ましい。また、反応液は中和することが好ましく、例えば、水酸化ナトリウム、水酸化カリウム等の塩基性水溶液等の添加によって、ｐＨ５〜９程度に中和することが好ましい。なお、未反応ジフルオロリン酸の除去に塩基性水溶液を用いる場合、その後の中和と同一工程として行うことが好ましい。その後、透析、限外濾過等によって精製してもよい。
【００２６】
本発明において、分子中に水酸基を有する高分子化合物は、ヒドロキシエチル（メタ）アクリルアミドポリマー、ヒドロキシプロピルセルロース、ポリビニルアルコール、ポリヒドロキシエチル（メタ）アクリレートから選ばれるポリマーであり、具体的にこれら高分子化合物をジフルオロリン酸又はその塩と反応させて水溶性モノフルオロリン酸化高分子化合物を調製するには、（ｉ）モノフルオロリン酸を導入（以下、モノフルオロリン酸化と記す。）前の上記原料のポリマー（分子中に水酸基を有する高分子化合物）を調製する工程、（ｉｉ）（ｉ）のポリマーをモノフルオロリン酸化する工程を行う。なお、原料のポリマーとして、例えばヒドロキシプロピルセルロースとしては、市販ポリマーを用いることができ、この場合は、（ｉ）工程を行わずに市販ポリマーを用いて（ｉｉ）工程を行うことができる。
【００２７】
ここで、モノフルオロリン酸を導入前の上記原料のポリマーを調製する工程では、通常のポリマーの合成方法を採用できる。
上記原料の水溶性高分子化合物は、上記原料の高分子化合物に対応するモノマー、具体的にはヒドロキシエチル（メタ）アクリルアミド、ビニルアルコール、酢酸ビニル、ヒドロキシエチル（メタ）アクリレートの重合により調製される。また、ポリビニルアルコールの調製法については、産業用等によく使用される方法である、重合時のモノマーとして酢酸ビニルを使用し、酢酸ビニル重合体を調製後、アセチル基を一部、又は全て加水分解することによりビニルアルコール重合体とする方法も好適に使用される。
【００２８】
重合法としては、例えば溶液重合法、乳化重合法、懸濁重合法、固相重合法等が挙げられる。溶液重合法によって重合する場合、溶媒としては、例えば水、メタノール、エタノール、イソプロピルアルコール等の低級アルコール、ベンゼン、トルエン、キシレン、シクロヘキサン、ヘキサン等の芳香族、脂肪族又は複素環式化合物、酢酸エチル、アセトン、メチルエチルケトン等の各種有機溶剤が使用できる。重合濃度は特に制限されないが、通常溶媒中のモノマー合計濃度が３〜９０％（質量％、以下同様）、特に１０〜８０％で重合するのがよい。
モノマー重合の際に用いる重合開始剤としては、例えば過硫酸アンモニウム、過硫酸ナトリウム、過硫酸カリウム等の過硫酸塩、ベンゾイルパーオキサイド、ラウロリルパーオキサイド等のパーオキサイド、クメンハイドロパーオキサイド、ハイドロパーオキサイド等のハイドロパーオキサイド、アゾビスイソブチロニトリル等のアゾ化合物等が挙げられる。重合開始剤濃度は、通常、使用するモノマー合計量に対して０．０１〜３０％、特に０．０１〜３％が好ましい。更に、分子量を規制するためにアルキルメルカプタンのような連鎖移動剤、ルイス酸化合物等の重合促進剤、リン酸、クエン酸、酒石酸、乳酸等のｐＨ調整剤を使用してもよい。重合温度は、用いられる溶媒、重合開始剤により適宜定められるが、通常、室温〜１５０℃がよい。重合時間は、１〜１０時間である。なお、本発明にかかわる高分子化合物は、使用する開始剤の量、重合溶媒の種類、重合時のモノマー濃度等の重合条件を調整することで、分子量を制御することができる。
以下に本発明にかかわる水溶性モノフルオロリン酸化高分子化合物の調製方法の概略を例示する。
【００２９】
ａ．モノフルオロリン酸化ヒドロキシエチル（メタ）アクリルアミドポリマーの調製
撹拌機、還流冷却器及び窒素導入管を取り付けた４つ口セパラブルフラスコにエタノール、イソプロピルアルコール、水などの溶媒を入れ、撹拌しながら窒素導入管より窒素ガスを導入する。次いで、オイルバスで６０〜９０℃に加温しながら、ここにヒドロキシエチル（メタ）アクリルアミド（株式会社興人製）溶液を、反応液中でのモノマー濃度が３〜５０％となるように加える。また、溶媒がエタノールや、イソプロピルアルコールの場合は、２，２’−アゾビス（２−メチルブチロニトリル）（商品名Ｖ−５９：和光純薬工業株式会社製）、溶媒が水の場合は、２，２’−アゾビス（２−メチルプロピオンアミジン）ジヒドロクロライド（商品名Ｖ−５０：和光純薬工業株式会社製）などの重合開始剤溶液を、反応液中での重合開始剤濃度が０．０１〜５％となるように加える。なお、ヒドロキシエチル（メタ）アクリルアミド溶液、及び重合開始剤溶液は、連続的に滴下して重合反応を行うことが好ましい。滴下終了後、窒素を導入しながら６０〜１００℃で加温を３〜８時間続けた後、その反応液を１〜５日間流水中で透析し（透析膜の分画分子量２，０００〜１４，０００）、最後に、水をエバポレータ及び凍結乾燥で除くことによって、モノフルオロリン酸導入前のヒドロキシエチル（メタ）アクリルアミドポリマーを得る。
【００３０】
次に、ヒドロキシエチル（メタ）アクリルアミドポリマーをジメチルスルホキシド（ドライ：ＭＥＲＣＫ製、以下、ＤＭＳＯと略す。）などの溶媒に溶解させてから２つ口ナスフラスコに入れ、窒素ガスを導入する（ポリマー濃度１〜３０％）。次に室温の水浴中にフラスコを浸漬しながら、ポリマー１ｇに対し、０．８〜５０ｇのジフルオロリン酸（０．５水和物、シンクエスト製）を徐々に滴下する。２〜４８時間撹拌したのち、水酸化ナトリウム水溶液を滴下し、ｐＨ７に中和する。その後、反応液を１〜５日間流水中で透析し（透析膜の分画分子量２，０００〜１４，０００）、ろ紙（１０１、アドバンテック東洋株式会社製）を用いて水不溶物を除去した後、水溶性部分を再度水酸化ナトリウム水溶液によりｐＨ７に調整する。最後に、水をエバポレータ及び凍結乾燥で除くことによって、水溶性のモノフルオロリン酸化ヒドロキシエチル（メタ）アクリルアミドポリマーを得る。
【００３１】
ｂ．モノフルオロリン酸化ヒドロキシプロピルセルロースの調製
市販のヒドロキシプロピルセルロースをテトラヒドロフラン（脱水、関東化学株式会社製、以下、ＴＨＦと略す。）に溶解させてから２つ口ナスフラスコに入れ、窒素ガスを導入する（ポリマー濃度１〜２０％）。次に、室温の水浴中にフラスコを浸漬しながら、ポリマー１ｇに対し、０．７〜４０ｇのジフルオロリン酸（０．５水和物、シンクエスト製）を徐々に滴下する。２〜４８時間撹拌したのち、水酸化ナトリウム水溶液を滴下し、ｐＨ７に中和する。その後、反応液を１〜５日間流水中で透析し（透析膜の分画分子量２，０００〜１４，０００）、ろ紙（１０１、アドバンテック東洋株式会社製）を用いて水不溶物を除去した後、水溶性部分を再度水酸化ナトリウム水溶液によりｐＨ７に調整する。最後に、水をエバポレータ及び凍結乾燥で除くことによって、水溶性のモノフルオロリン酸化ヒドロキシプロピルセルロースを得ることができる。
なお、市販のヒドロキシプロピルセルロースとしては、ＨＰＣ−ＳＬＬ、ＨＰＣ−ＳＬ、ＨＰＣ−Ｌ、ＨＰＣ−Ｍ（以上、日本曹達株式会社製）、ＫＬＵＣＥＬ−ＧＦ（ＨＥＲＣＵＬＥＳ製）などが用いられる。
【００３２】
ｃ．モノフルオロリン酸化ポリビニルアルコールの調製
撹拌機、還流冷却器及び窒素導入管を取り付けた４つ口セパラブルフラスコにメタノール等の溶媒を入れ、撹拌しながら窒素導入管より窒素ガスを導入する。次いで、オイルバスで６０〜９０℃に加温しながら、ここに酢酸ビニル（東京化成工業株式会社製）溶液を反応液中でのモノマー濃度が３〜９０％、特に３〜８０％となるように加える。また、２，２’−アゾビス（２−メチルブチロニトリル）（商品名Ｖ−５９：和光純薬工業株式会社製）などの重合開始剤溶液を、反応液中での重合開始剤濃度が０．０１〜１％となるように加える。なお、酢酸ビニル溶液及び重合開始剤溶液は、連続的に滴下して重合反応を行うことが好ましい。滴下終了後、窒素を導入しながら６０〜９０℃で加温を３〜８時間続け、その反応液を１〜５日間流水中で透析し（透析膜の分画分子量２，０００〜１４，０００）、最後に、水をエバポレータ及び凍結乾燥で除くことによって、ポリ酢酸ビニルを得る。
次に、ポリ酢酸ビニルをけん化（加水分解）する。得られたポリ酢酸ビニル２ｇに対しメタノール８０〜２００ｍＬに溶解させ、３０〜４５℃に加温した後、４０％水酸化ナトリウム水溶液１．５〜３ｍＬを加え、撹拌した後放置する。２０〜６０分放置後、反応液を吸引濾過し、残留物をメタノールで数回洗浄し、ソックスレー抽出器で２〜５時間抽出後、最後に、メタノールをエバポレータ及び凍結乾燥で除くことによって、モノフルオロリン酸導入前のポリビニルアルコール（部分ケン化物を含む）を得る。
【００３３】
次に、ポリビニルアルコールを２つ口ナスフラスコに入れ、窒素ガスを導入する。次に室温の水浴中にフラスコを浸漬しながら、ポリマー１ｇに対し、２〜１１０ｇのジフルオロリン酸（０．５水和物、シンクエスト製）を徐々に滴下する。２〜４８時間撹拌したのち、水酸化ナトリウム水溶液を滴下し、ｐＨ７に中和する。その後、反応液を１〜５日間流水中で透析し（透析膜の分画分子量２，０００〜１４，０００）、ろ紙（１０１、アドバンテック東洋株式会社製）を用いて水不溶物を除去した後、水溶性部分を再度水酸化ナトリウム水溶液によりｐＨ７に調整する。最後に、水をエバポレータ及び凍結乾燥で除くことによって、水溶性のモノフルオロリン酸化ポリビニルアルコールを得る。
【００３４】
ｄ．モノフルオロリン酸化ポリヒドロキシエチル（メタ）アクリレートの調製
撹拌機、還流冷却器及び窒素導入管を取り付けた４つ口セパラブルフラスコにエタノール、水等の溶媒を入れ、撹拌しながら窒素導入管より窒素ガスを導入する。次いで、オイルバスで６０〜１００℃に加温しながら、ここにヒドロキシエチル（メタ）アクリレート（株式会社興人製）を反応液中でのモノマー濃度が３〜５０％となるように加える。また、溶媒がエタノールの場合は２，２’−アゾビス（２−メチルブチロニトリル）（商品名Ｖ−５９：和光純薬工業株式会社製）、溶媒が水の場合は、２，２’−アゾビス（２−メチルプロピオンアミジン）ジヒドロクロライド（商品名Ｖ−５０：和光純薬工業株式会社製）などの重合開始剤溶液を、反応液中での重合開始剤濃度が０．０１〜５％となるように加える。なお、ヒドロキシエチル（メタ）アクリレート溶液及び重合開始剤溶液は、連続的に滴下して重合反応を行うことが好ましい。滴下終了後、窒素を導入しながら６０〜１００℃で加温を続け、その反応液を１〜５日間流水中で透析し（透析膜の分画分子量２，０００〜１４，０００）、最後に、水をエバポレータ及び凍結乾燥で除くことによって、モノフルオロリン酸導入前のポリヒドロキシエチル（メタ）アクリレートを得る。
【００３５】
次に、ポリヒドロキシエチル（メタ）アクリレートをジメチルスルホキシド（ドライ：ＭＥＲＣＫ製、ＤＭＳＯ）などの溶媒に溶解させてから２つ口ナスフラスコに入れ、窒素ガスを導入する（ポリマー濃度１〜３０％）。次に、室温の水浴中にフラスコを浸漬しながら、ポリマー１ｇに対し、１〜５０ｇのジフルオロリン酸（０．５水和物、シンクエスト製）を徐々に滴下する。２〜４８時間撹拌したのち、水酸化ナトリウム水溶液を滴下し、ｐＨ７に中和する。その後、反応液を１〜５日間流水中で透析し（透析膜の分画分子量２，０００〜１４，０００）、ろ紙（１０１、アドバンテック東洋株式会社製）を用いて水不溶物を除去した後、水溶性部分を水酸化ナトリウム水溶液によりｐＨ７に調整する。最後に、水をエバポレータ及び凍結乾燥で除くことによって、水溶性のモノフルオロリン酸化ポリヒドロキシエチル（メタ）アクリレートを得る。
【００３６】
本発明で用いる水溶性高分子化合物の水溶性の定義は以下の方法で行う。
調製された高分子化合物０．５ｇを精秤し、予め精秤された蒸留水１０ｇに室温で２４時間（１ｃｍ×０．５ｃｍのスターラーチップを用い、２００〜３００回転／分）撹拌溶解させ、透明な溶液となった場合、この高分子化合物は水溶性があると定義する。
【００３７】
本発明で用いる水溶性のモノフルオロリン酸化高分子化合物は、重量平均分子量が５，０００〜５００，０００、好ましくは１０，０００〜３００，０００のものである。重量平均分子量が５，０００未満の場合には、刺激を感じたり、組成物中の他の成分の妨害を受け、十分なフッ化物滞留性が得られず、５００，０００を超えると組成物の使用性や酵素反応性（口腔内リン酸加水分解酵素によるＦ-イオン放出性）に問題が生じる。
【００３８】
上記重量平均分子量は、下記方法で測定した値である。
水溶性モノフルオロリン酸化高分子化合物の重量平均分子量は、硝酸ナトリウム及びアセトニトリルを含む水を溶離液とし、ゲルパーミエーションクロマトグラフィー（ＧＰＣ）により測定、プルラン標準にて換算して算出した。例えば、高分子化合物の乾燥物を１０ｍＭ硝酸ナトリウム、２０体積％アセトニトリルを含む水に溶解させ、０．５％溶液を調製した。カラムには東ソー株式会社製ＴＳＫ−ＧｅｌＧ２５００ＰＷＸＬとＴＳＫ−ＧｅｌＧＭＰＷＸＬを連結して設置し、カラムオーブン設定温度４０℃（ＣＯ−８０２０、東ソー製）、溶離液は１０ｍＭ硝酸ナトリウムと２０体積％アセトニトリルを含む水を用い、流速０．５ｍＬ／ｍｉｎ（ポンプ：ＤＳ−４、Ｓｈｏｄｅｘ製）、検出はＲＩ（ＲＩ−７１、Ｓｈｏｄｅｘ製）を用いる。
【００３９】
なお、本発明にかかわるモノフルオロリン酸化ヒドロキシエチル（メタ）アクリルアミドポリマー、モノフルオロリン酸化ポリビニルアルコール、モノフルオロリン酸化ポリヒドロキシエチル（メタ）アクリレートは、上記（ｉ）工程のモノフルオロリン酸導入前のポリマー調製工程において、使用する開始剤の量、重合溶媒の種類、重合時のモノマー濃度等の重合条件を調整することで、重量平均分子量を上記範囲に制御することができる。また、モノフルオロリン酸化ヒドロキシプロピルセルロースは、モノフルオロリン酸化に使用する市販ポリマーの重量平均分子量を適宜選択することで、重量平均分子量を上記範囲に調整することができる。
【００４０】
更に、水溶性モノフルオロリン酸化高分子化合物のフッ素導入率は、０．１〜１８％、特には０．５〜１５％、とりわけ１〜５％が好ましい。フッ素導入率が０．１％未満では、十分なフッ素放出量が得られないことがあり、また、１８％を超えてフッ素を導入することは合成が困難な場合がある。なお、水溶性モノフルオロリン酸化高分子化合物のフッ素導入率は、反応溶媒の種類、ジフルオロリン酸の量、反応時間、反応温度を選定することで、適宜調整することができる。
【００４１】
上記フッ素導入率は、導入されたフッ素原子量を高分子質量で除することで得られる。
具体的には、既知量の水溶性モノフルオロリン酸化高分子化合物が溶解した水溶液に過塩素酸水溶液を加え、１０〜２０分間煮沸させることで、全てのモノフルオロリン酸基を加水分解させ、その後、クエン酸カリウム緩衝液（ｐＨ５．５）を加え、フッ素イオン電極によりフッ化物イオン濃度を測定し、最後に、測定されたフッ化物イオン濃度から換算して得られたフッ素量を高分子質量で除することで、フッ素導入率を算出する。
【００４２】
本発明の口腔用組成物は、上記水溶性のモノフルオロリン酸化高分子化合物を組成物全体に対して０．１〜１０％、特に０．２〜５％含有することが望ましい。含有量が０．１％未満では、満足な配合効果が得られず、１０％を超えると組成物の使用性が劣る場合がある。
【００４３】
次に、界面活性剤は、アニオン性界面活性剤、非イオン性界面活性剤及び両性界面活性剤から選ばれる少なくとも１種であり、１種を単独で使用しても２種以上を組み合わせてもよい。
【００４４】
アニオン性界面活性剤としては、脂肪酸のアルカリ金属塩、高級アルコールの硫酸塩、アルカンのスルホン酸塩等が挙げられる。
これらのアニオン性界面活性剤としては、例えばオレイン酸ナトリウム、オレイン酸カリウム、ステアリン酸ナトリウム、ステアリン酸カリウム、ラウリル硫酸ナトリウム、オレイル硫酸ナトリウム、ミリスチル硫酸ナトリウム、ドデカンスルホン酸ナトリウム、ヘキサデカンスルホン酸ナトリウム、ドデシルベンゼンスルホン酸ナトリウムなどが挙げられる。
【００４５】
非イオン性界面活性剤としては、ポリオキシエチレンアルキルエーテル、ショ糖脂肪酸エステル、ポリグリセリン脂肪酸エステル、ポリオキシエチレン硬化ヒマシ油、ポリオキシエチレンソルビタン脂肪酸エステル、ソルビタン脂肪酸エステルなどが挙げられる。
【００４６】
これらの非イオン性界面活性剤としては、例えばポリオキシエチレン（エチレンオキサイドの平均付加モル数（平均付加ＥＯ）５モル）ステアリルエーテル等のアルキル基の炭素数が１４〜１８で、酸化エチレンの平均付加モル数が３〜８であるポリオキシエチレンアルキルエーテル、ショ糖ステアリン酸エステル、ショ糖パルミチン酸エステル、ショ糖ミリスチン酸エステル、ショ糖オレイン酸エステル等の炭素数が１４〜１８の脂肪酸残基を有するショ糖脂肪酸エステル、モノミリスチン酸デカグリセリル、モノステアリン酸デカグリセリル、モノイソステアリン酸デカグリセリル等の炭素数が１４〜１８の脂肪酸残基を有するポリグリセリン脂肪酸エステル、ポリオキシエチレン（平均付加ＥＯ６０モル）硬化ヒマシ油、ポリオキシエチレン（平均付加ＥＯ４０モル）硬化ヒマシ油、ポリオキシエチレン（平均付加ＥＯ２０モル）硬化ヒマシ油等の酸化エチレンの平均付加モル数が１０〜１００であるポリオキシエチレン硬化ヒマシ油、モノステアリン酸ポリオキシエチレン（平均付加ＥＯ２０モル）ソルビタン、モノオレイン酸ポリオキシエチレン（平均付加ＥＯ２０モル）ソルビタン等の炭素数が１４〜１８の脂肪酸残基を有するポリオキシエチレンソルビタン脂肪酸エステル、モノオレイン酸ソルビタン、モノステアリン酸ソルビタン、セスキオレイン酸ソルビタンなどの炭素数が１４〜１８の脂肪酸残基を有するソルビタン脂肪酸エステルが挙げられる。
【００４７】
両性界面活性剤としては、Ｎ−ラウリルジアミノエチルグリシン、Ｎ−ミリスチルジアミノエチルグリシン等のＮ−アルキルジアミノエチルグリシン、Ｎ−アルキル−Ｎ−カルボシキメチルアンモニウムベタイン、２−アルキル−１−ヒドロキシエチルイミダゾリニウムベタイン、２−アルキル−Ｎ−カルボキシメチル−Ｎ−ヒドロキシエチルイミダゾリニウムベタインなどが挙げられる。
【００４８】
これらの界面活性剤の中では、特にオレイン酸ナトリウム、ステアリン酸カリウム、ラウリル硫酸ナトリウム、ショ糖ステアリン酸エステル、モノミリスチン酸デカグリセリル、ポリオキシエチレンステアリルエーテル、ポリオキシエチレン硬化ヒマシ油、２−アルキル−Ｎ−カルボキシメチル−Ｎ−ヒドロキシエチルイミダゾリニウムベタインなどが好ましく用いられ、更に好ましくはアニオン性界面活性剤としてラウリル硫酸ナトリウム、非イオン性界面活性剤としてポリオキシエチレン硬化ヒマシ油（平均付加ＥＯ２０〜８０モル）、両性界面活性剤として２−アルキル−Ｎ−カルボキシメチル−Ｎ−ヒドロキシエチルイミダゾリニウムベタインが用いられる。
【００４９】
更に、歯磨剤として調製される場合は、ポリオキシエチレン硬化ヒマシ油として平均付加ＥＯモル数が２０〜３０のものが、洗口剤の場合は、ポリオキシエチレン硬化ヒマシ油として平均付加ＥＯモル数が５０〜８０のものが好ましく使用される。
【００５０】
具体的には、ラウリル硫酸ナトリウムとしては、ＮＩＫＫＯＬ  ＳＬＳ（日光ケミカルズ株式会社製）、アルスコープＬＮ−１４０（東邦化学工業株式会社製）などが挙げられ、平均付加ＥＯ２０〜８０モルのポリオキシエチレン硬化ヒマシ油としては、ＮＩＫＫＯＬ  ＨＣＯ−２０（日光ケミカルズ株式会社製、平均付加ＥＯ２０モル）、ＥＭＡＬＥＸ  ＨＣ−２０（日本エマルジョン株式会社製、同）、ＢＬＡＵＮＯＮ  ＲＣＷ−２０（青木油脂工業株式会社製、同）、ＮＩＫＫＯＬ  ＨＣＯ−３０（日光ケミカルズ株式会社製、平均付加ＥＯ３０モル）、ＥＭＡＬＥＸ  ＨＣ−３０（日本エマルジョン株式会社製、同）、ＮＩＫＫＯＬ  ＨＣＯ−５０（日光ケミカルズ株式会社製、平均付加ＥＯ５０モル）、ＥＭＡＬＥＸ  ＨＣ−５０（日本エマルジョン株式会社製、同）、ＮＩＫＫＯＬ  ＨＣＯ−６０（日光ケミカルズ株式会社製、平均付加ＥＯ６０モル）、ＥＭＡＬＥＸ  ＨＣ−６０（日本エマルジョン株式会社製、同）、ＢＬＡＵＮＯＮ  ＲＣＷ−６０（青木油脂工業株式会社製、同）、ＮＩＫＫＯＬ  ＨＣＯ−８０（日光ケミカルズ株式会社製、平均付加ＥＯ８０モル）、ＥＭＡＬＥＸ  ＨＣ−８０（日本エマルジョン株式会社製、同）、ＢＬＡＵＮＯＮ  ＲＣＷ−８０（青木油脂工業株式会社製、同）などが挙げられる。２−アルキル−Ｎ−カルボキシメチル−Ｎ−ヒドロキシエチルイミダゾリニウムベタインとしては、２−ヤシ油アルキル−Ｎ−カルボキシメチル−Ｎ−ヒドロキシエチルイミダゾリニウムベタインナトリウムの３０％水溶液（エナジコールＣ−４０Ｈ、ライオン株式会社製）などが挙げられる。
【００５１】
界面活性剤の配合量は、組成物全体の０．１〜５％、特に０．１〜３％が好ましい。更に、歯磨剤組成物の場合は０．１〜５％、特に０．１〜３％、洗口剤組成物の場合は０．１〜３％、特に０．１〜２％配合することが好ましい。０．１％未満の場合、モノフルオロリン酸化ポリマーの刺激を改善できなかったり、製剤の粘性が高くなり使用性に問題の出る場合がある。５％を超えると製剤の粘性が低くなり適度な使用性が得られなかったり、モノフルオロリン酸化高分子化合物の口腔内滞留性が悪くなる場合がある。
【００５２】
更に、本発明の口腔用組成物において、上記水溶性モノフルオロリン酸化高分子化合物（Ａ）と、界面活性剤（Ｂ）との質量比（（Ａ）／（Ｂ））は０．５〜３０であり、好ましくは０．５〜２０、より好ましくは１〜１０である。（Ａ）／（Ｂ）が０．５未満では、界面活性剤が多すぎて製剤の使用性や、水溶性高分子化合物（Ａ）の口腔内滞留性が悪くなったり、界面活性剤由来の刺激が感じられて使用感に劣り、剤の使用性にも劣り、３０を超えると、界面活性剤が少なくなり製剤の粘度が上昇して使用性が悪くなり、粘膜刺激の改善効果も満足できず、本発明の効果を達成できない。
【００５３】
本発明の口腔用組成物は、ペースト状、液状、液体、ガム状等の種々の形態に調製でき、練歯磨、液体歯磨、液状歯磨、潤製歯磨等の歯磨剤、洗口剤、チューインガム、トローチなどとして調製することができ、特に歯磨剤（とりわけ練歯磨剤）、洗口剤として好適に調製される。更に、その剤型に応じて上記必須成分に加えて任意成分としてその他の添加剤を配合できる。歯磨剤の場合は、例えば研磨剤、粘結剤、界面活性剤、湿潤剤、香料、甘味剤、防腐剤、各種有効成分、着色剤等を配合でき、これら成分と水とを混合して製造することができる。
また、洗口剤等の液体剤型に調製する場合は、任意成分として、例えば粘結剤、湿潤剤、香料、有効成分等を配合し、常法により調製することができる。
【００５４】
研磨剤としては、沈降性シリカ、シリカゲル、アルミノシリケート、リン酸水素カルシウム無水和物、リン酸水素カルシウム２水和物、ピロリン酸カルシウム、炭酸カルシウム、水酸化アルミニウム、アルミナ、炭酸マグネシウム、第３リン酸マグネシウム、ゼオライト、ケイ酸ジルコニウム、第３リン酸カルシウム、ハイドロキシアパタイト、第４リン酸カルシウム、合成樹脂系研磨剤等が挙げられる。
これらの研磨剤の配合量は、通常量とすることができ、歯磨剤組成物では全体の２〜２０％、特に５〜１５％、液体歯磨や洗口剤等には０〜１０％、特に０〜５％が好ましい。
【００５５】
粘結剤としては、カルボキシメチルセルロースナトリウム、ヒドロキシエチルセルロース等のセルロース誘導体、カラギーナン、グアガム、アルギン酸、モンモリロナイト、ゼラチン、ポリアクリル酸ナトリウム、ポリビニルアルコール、ポリビニルピロリドン、トラガントガム、カラヤガム、ビーガム、キサンタンガム等が挙げられる。
これら粘結剤の配合量は、本発明の効果を妨げない範囲で通常量とすることができるが、歯磨剤組成物の場合は、組成物全体の０．１〜２％、特に０．３〜１％が好適である。液体歯磨及び洗口剤には０〜５％配合することができる。
【００５６】
湿潤剤としては、ソルビトール（ソルビット液も含む）、グリセリン、プロピレングリコ−ル、キシリトール、マルチトール、ラクチット等が挙げられるが、特にソルビトール、キシリトールが好ましい。これらの配合量は、組成物全体の５〜５０％、特に２０〜４５％とすることが好ましい。
【００５７】
甘味剤としては、サッカリンナトリウム等、防腐剤としては、パラオキシ安息香酸エステル、安息香酸ナトリウム等が挙げられる。
【００５８】
香料としては、ペパーミント油、スペアミント油、アニス油、ユーカリ油、ウィンターグリーン油、カシア油、クローブ油、タイム油、セージ油、レモン油、オレンジ油、ハッカ油、カルダモン油、コリアンダー油、マンダリン油、ライム油、ラベンダー油、ローズマリー油、ローレル油、カモミル油、キャラウェイ油、マジョラム油、ベイ油、レモングラス油、オリガナム油、パインニードル油、ネロリ油、ローズ油、ジャスミン油、グレープフルーツ油、スウィーティー油、柚油、イリスコンクリート、アブソリュートペパーミント、アブソリュートローズ、オレンジフラワー等の天然香料、及び、これら天然香料の加工処理（前溜部カット、後溜部カット、分留、液抽出、エッセンス化、粉末香料化等）した香料、及び、メントール、カルボン、アネトール、シネオール、サリチル酸メチル、シンナミックアルデヒド、オイゲノール、３−ｌ−メントキシプロパン−１，２−ジオール、チモール、リナロール、リナリールアセテート、リモネン、メントン、メンチルアセテート、Ｎ−置換−パラメンタン−３−カルボキサミド、ピネン、オクチルアルデヒド、シトラール、プレゴン、カルビールアセテート、アニスアルデヒド、エチルアセテート、エチルブチレート、アリルシクロヘキサンプロピオネート、メチルアンスラニレート、エチルメチルフェニルグリシデート、バニリン、ウンデカラクトン、ヘキサナール、ブタノール、イソアミルアルコール、ヘキセノール、ジメチルサルファイド、シクロテン、フルフラール、トリメチルピラジン、エチルラクテート、エチルチオアセテート等の単品香料、更に、ストロベリーフレーバー、アップルフレーバー、バナナフレーバー、パイナップルフレーバー、グレープフレーバー、マンゴーフレーバー、バターフレーバー、ミルクフレーバー、フルーツミックスフレーバー、トロピカルフルーツフレーバー等の調合香料等、口腔用組成物に用いられる公知の香料素材を組み合わせて使用することができる。
【００５９】
その他各種有効成分としては、フッ化ナトリウム、モノフルオロリン酸ナトリウム、フッ化第一スズ、フッ化アンモニウムなどのフッ化物、正リン酸のカリウム塩、ナトリウム塩等の水溶性リン酸化合物、デキストラナーゼ、ムタナーゼ等のグルカナーゼ、アラントインクロルヒドロキシアルミニウム、アスコルビン酸、塩化リゾチーム、グリチルリチン酸又はその塩類、塩化ナトリウム、トラネキサム酸、イプシロンアミノカプロン酸、銅クロロフィリンナトリウム、グルコン酸銅等の銅化合物、乳酸アルミニウム、塩化ストロンチウム、硝酸カリウム、ベルベリン、ヒドロキサム酸又はその誘導体、トリポリリン酸ナトリウム、アミラーゼ、メトキシエチレン、エピジヒドロコレステリン、イソプロピルメチルフェノール、トリクロサン、ヒノキチオール、チモール、クロルヘキシジン、塩化セチルピリジニウム、塩化ベンゼトニウム、ジヒドロコレステロール、トリクロロカルバニリド、クエン酸亜鉛、トウキ軟エキス、オウバクエキス、チョウジ、ローズマリー、オウゴン、ベニバナ等の抽出物が挙げられる。なお、上記有効成分は、本発明の効果を妨げない範囲で有効量配合することができる。
【００６０】
着色剤として、青色１号、黄色４号、緑色３号、二酸化チタン等を通常量配合できる。
【００６１】
本発明の口腔用組成物のｐＨは、口腔内及び人体に安全性上問題ない範囲であれば、特に限定されるものではないが、上記水溶性のモノフルオロリン酸化高分子化合物の安定性の面から、望ましくはｐＨ６〜９であり、更に望ましくはｐＨ７〜９である。ｐＨ６未満の場合には水溶性のモノフルオロリン酸化高分子化合物の安定性が低下する可能性があり、ｐＨ９を超える場合には、使用性や味が悪くなる場合がある。なお、必要に応じて、ｐＨ調整剤として、酢酸、塩酸、硫酸、硝酸、クエン酸、リン酸、水酸化ナトリウム、水酸化カリウム、酢酸ナトリウム、炭酸ナトリウム、クエン酸ナトリウム、クエン酸水素ナトリウム、リン酸ナトリウム、リン酸水素ナトリウム等を適量配合し得る。
また、溶剤としてエタノール、水等を配合し得る。
【実施例】
【００６２】
以下、調製例、実施例、比較例及び処方例を示して本発明を具体的に説明するが、本発明は下記実施例に制限されるものではない。なお、各例中の配合％はいずれも質量百分率である。
【００６３】
［調製例］
水溶性モノフルオロリン酸化高分子化合物の調製：
ａ−１）モノフルオロリン酸ナトリウム化ヒドロキシエチルアクリルアミドポリマーの調製１
〔高分子化合物の合成〕
撹拌機、還流冷却器及び窒素導入管を取り付けた４つ口セパラブルフラスコにイソプロピルアルコールを５５ｇ入れ、撹拌しながら窒素導入管より窒素ガスを導入した。次いで、オイルバスで９０℃に加温しながら、ここにヒドロキシエチルアクリルアミド（株式会社興人製）１５ｇをイソプロピルアルコール２０ｇで溶かしたモノマー溶液と、重合開始剤として２，２’−アゾビス（２−メチルブチロニトリル）（商品名Ｖ−５９：和光純薬工業株式会社製）０．２５ｇをイソプロピルアルコール１０ｇで溶解した溶液とを連続的に滴下して重合反応を行った。滴下終了後、窒素を導入しながら１００℃に加温を５時間続けた後、その反応液を３日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを１２ｇ得た。この一連の操作を合計７回繰返し、合計８４ｇのモノフルオロリン酸導入前のヒドロキシエチルアクリルアミドポリマーを得た。
【００６４】
次に、ヒドロキシエチルアクリルアミドポリマー５ｇをジメチルスルホキシド（ドライ：ＭＥＲＣＫ製、以下、ＤＭＳＯと略す。）４５ｇに溶解させてから２つ口ナスフラスコに入れ、窒素ガスを導入した。次に、室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和し、その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整し、最後に水を凍結乾燥（ＮＥＯＣＯＯＬ、ヤマト科学株式会社製）で除くことによって、水溶性のモノフルオロリン酸化ヒドロキシエチルアクリルアミドポリマーを４．１ｇ得た。この一連の操作を合計２０回繰返し、合計８２ｇのモノフルオロリン酸ナトリウム化（但し、部分中和物も含む）ヒドロキシエチルアクリルアミドポリマーを得た。
【００６５】
〔重量平均分子量の測定〕
重量平均分子量は、１０ｍＭ硝酸ナトリウム、２０体積％アセトニトリルを含む水を溶離液とし、ゲルパーミエーションクロマトグラフィー（ＧＰＣ）により測定、分子量５，８００〜８５３，０００のプルラン標準（Ｐ−８２、昭和電工製）にて換算して算出した。具体的には、モノフルオロリン酸化ヒドロキシエチルアクリルアミドポリマーの乾燥物０．０５ｇを１０ｍＭ硝酸ナトリウム、２０体積％アセトニトリルを含む水１０ｇに溶解させ、０．５％溶液を調製した。カラムには東ソー株式会社製ＴＳＫ−ＧｅｌＧ２５００ＰＷＸＬとＴＳＫ−ＧｅｌＧＭＰＷＸＬを連結して設置し、カラムオーブン設定温度４０℃、流速０．５ｍＬ／ｍｉｎ、検出はＲＩを用いて測定した。その結果、重量平均分子量は１０，４００であった。
【００６６】
〔水溶性の評価〕
本発明で調製された高分子化合物の水溶性の評価は以下の方法で行った。
調製された高分子化合物０．５ｇを精秤し、予め精秤された蒸留水１０ｇに室温で２４時間（１ｃｍ×０．５ｃｍのスターラーチップを用い、３００回転／分）撹拌溶解させ、透明な溶液となった場合、この高分子化合物は水溶性があると判定した。
【００６７】
〔フッ素導入率の計算〕
高分子化合物の０．１質量％水溶液１．６ｇに、１Ｍ過塩素酸水溶液２．４ｇを添加し、密封したＰＥ製蓋付チューブ中に入れて、１０５℃で１０分加熱した。その後、液０．４ｇを採取し、１．６ｇの１Ｍクエン酸カリウム緩衝液（ｐＨ５．５）と混合した後、フッ素イオン電極（Ｅｘｐａｎｄａｂｌｅ  Ｉｏｎ  Ａｎａｌｙｚｅｒ  ＥＡ９２０，Ｏｒｉｏｎ社製）によりフッ素量：Ｘｐ（ｐｐｍ）を定量した。高分子質量に対するフッ素の質量濃度（フッ素導入率）：Ｆ（質量％）を、以下の式により算出した。
Ｆ＝Ｘｐ×１．２５
その結果、Ｘｐは２．３２ｐｐｍであり、フッ素導入率は２．９％となった。
【００６８】
ａ−２）モノフルオロリン酸ナトリウム化ヒドロキシエチルアクリルアミドポリマーの調製２
撹拌機、還流冷却器及び窒素導入管を取り付けた４つ口セパラブルフラスコにエタノールを３０ｇ入れ、撹拌しながら窒素導入管より窒素ガスを導入した。次いで、オイルバスで９０℃に加温しながら、ここにヒドロキシエチルアクリルアミド（株式会社興人製）４０ｇをエタノール２０ｇで溶かしたモノマー溶液と、重合開始剤として２，２’−アゾビス（２−メチルブチロニトリル）（商品名Ｖ−５９：和光純薬工業株式会社製）０．０５ｇをエタノール１０ｇで溶解した溶液とを連続的に滴下して重合反応を行った。滴下終了後、窒素を導入しながら９０℃に加温を５時間続けた後、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを１４ｇ得た。この一連の操作を合計８回繰返し、合計１１２ｇのモノフルオロリン酸導入前のヒドロキシエチルアクリルアミドポリマーを得た。
【００６９】
次に、ヒドロキシエチルアクリルアミドポリマー５ｇをジメチルスルホキシド（ドライ：ＭＥＲＣＫ製、ＤＭＳＯ）４５ｇに溶解させてから２つ口ナスフラスコに入れ、窒素ガスを導入した。次に室温の水浴中にフラスコを浸漬しながら、７０ｇのジフルオロリン酸（０．５水和物、シンクエスト製）を徐々に滴下した。８時間撹拌したのち、水酸化ナトリウム水溶液を滴下し、ｐＨ７に中和し、その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整し、最後に水を凍結乾燥（ＮＥＯＣＯＯＬ、ヤマト科学株式会社製）で除くことによって、水溶性のモノフルオロリン酸化ヒドロキシエチルアクリルアミドポリマーを４．２ｇ得た。この一連の操作を合計２０回繰返し、合計８４ｇのモノフルオロリン酸ナトリウム化（但し、部分中和物も含む）ヒドロキシエチルアクリルアミドポリマーを得た。
更に上記ａ−１）と同様の条件で重量平均分子量及びフッ素導入率の測定をした結果、重量平均分子量は１５３，０００、フッ素導入率は３．１％であった。
また、上記ａ−１）と同様に、水溶性の評価を行った結果、水溶性があると判定された。
【００７０】
ａ−３）モノフルオロリン酸ナトリウム化ヒドロキシエチルアクリルアミドポリマーの調製３
撹拌機、還流冷却器及び窒素導入管を取り付けた４つ口セパラブルフラスコに蒸留水を３０ｇ入れ、撹拌しながら窒素導入管より窒素ガスを導入した。次いで、オイルバスで６０℃に加温しながら、ここにヒドロキシエチルアクリルアミド（株式会社興人製）４０ｇを蒸留水２０ｇで溶かしたモノマー溶液と、重合開始剤として２，２’−アゾビス（２−メチルプロピオンアミジン）ジヒドロクロライド（商品名Ｖ−５０：和光純薬工業株式会社製）０．０８ｇを蒸留水１０ｇで溶解した溶液とを連続的に滴下して重合反応を行った。滴下終了後、窒素を導入しながら６０℃に加温を５時間続けた後、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを３５ｇ得た。この一連の操作を合計３回繰返し、合計１０５ｇのモノフルオロリン酸導入前のヒドロキシエチルアクリルアミドポリマーを得た。
【００７１】
次に、ヒドロキシエチルアクリルアミドポリマー５ｇをジメチルスルホキシド（ドライ：ＭＥＲＣＫ製、ＤＭＳＯ）４５ｇに溶解させてから２つ口ナスフラスコに入れ、窒素ガスを導入した。次に室温の水浴中にフラスコを浸漬しながら、７０ｇのジフルオロリン酸（０．５水和物、シンクエスト製）を徐々に滴下した。１０時間撹拌したのち、水酸化ナトリウム水溶液を滴下し、ｐＨ７に中和し、その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整し、最後に水を凍結乾燥（ＮＥＯＣＯＯＬ、ヤマト科学株式会社製）で除くことによって、水溶性のモノフルオロリン酸化ヒドロキシエチルアクリルアミドポリマーを４．３ｇ得た。この一連の操作を合計２０回繰返し、合計８６ｇのモノフルオロリン酸ナトリウム化（但し、部分中和物も含む）ヒドロキシエチルアクリルアミドポリマーを得た。
更に上記ａ−１）と同様の条件で重量平均分子量及びフッ素導入率の測定をした結果、重量平均分子量は２９８，０００、フッ素導入率は３．２％であった。
また、上記ａ−１）と同様に、水溶性の評価を行った結果、水溶性があると判定された。
【００７２】
ａ−４）モノフルオロリン酸ナトリウム化ヒドロキシエチルアクリルアミドポリマーの調製４
撹拌機、還流冷却器及び窒素導入管を取り付けた４つ口セパラブルフラスコにイソプロピルアルコールを６５ｇ入れ、撹拌しながら窒素導入管より窒素ガスを導入した。次いで、オイルバスで９０℃に加温しながら、ここにヒドロキシエチルアクリルアミド（株式会社興人製）５ｇをイソプロピルアルコール２０ｇで溶かしたモノマー溶液と、重合開始剤として２，２’−アゾビス（２−メチルブチロニトリル）（商品名Ｖ−５９：和光純薬工業株式会社製）０．５ｇをイソプロピルアルコール１０ｇで溶解した溶液とを連続的に滴下して重合反応を行った。滴下終了後、窒素を導入しながら９０℃に加温を５時間続けた後、その反応液を３日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを４ｇ得た。この一連の操作を合計２０回繰返し、合計８０ｇのモノフルオロリン酸導入前のヒドロキシエチルアクリルアミドポリマーを得た。
【００７３】
次に、ヒドロキシエチルアクリルアミドポリマー５ｇをジメチルスルホキシド（ドライ：ＭＥＲＣＫ製、ＤＭＳＯ）４５ｇに溶解させてから２つ口ナスフラスコに入れ、窒素ガスを導入した。次に室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和し、その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整し、最後に水を凍結乾燥（ＮＥＯＣＯＯＬ、ヤマト科学株式会社製）で除くことによって、水溶性のモノフルオロリン酸化ヒドロキシエチルアクリルアミドポリマーを３．９ｇ得た。この一連の操作を合計１５回繰返し、合計５８．５ｇのモノフルオロリン酸ナトリウム化（但し、部分中和物も含む）ヒドロキシエチルアクリルアミドポリマーを得た。
更に上記ａ−１）と同様の条件で重量平均分子量及びフッ素導入率の測定をした結果、重量平均分子量は５，２００、フッ素導入率は２．８％であった。
また、上記ａ−１）と同様に、水溶性の評価を行った結果、水溶性があると判定された。
【００７４】
ａ−５）モノフルオロリン酸ナトリウム化ヒドロキシエチルアクリルアミドポリマーの調製５
撹拌機、還流冷却器及び窒素導入管を取り付けた４つ口セパラブルフラスコに水を２０ｇ入れ、撹拌しながら窒素導入管より窒素ガスを導入した。次いで、オイルバスで６０℃に加温しながら、ここにヒドロキシエチルアクリルアミド（株式会社興人製）５０ｇを水２０ｇで溶かしたモノマー溶液と、重合開始剤として２，２’−アゾビス（２−メチルプロピオンアミジン）ジヒドロクロライド（商品名Ｖ−５０：和光純薬工業株式会社製）０．０５ｇを水１０ｇで溶解した溶液とを連続的に滴下して重合反応を行った。滴下終了後、窒素を導入しながら６０℃に加温を５時間続けた後、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを４０ｇ得た。この一連の操作を合計２回繰返し、合計８０ｇのモノフルオロリン酸導入前のヒドロキシエチルアクリルアミドポリマーを得た。
【００７５】
次に、ヒドロキシエチルアクリルアミドポリマー５ｇをジメチルスルホキシド（ドライ：ＭＥＲＣＫ製、ＤＭＳＯ）４５ｇに溶解させてから２つ口ナスフラスコに入れ、窒素ガスを導入した。次に室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和し、その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整し、最後に水を凍結乾燥（ＮＥＯＣＯＯＬ、ヤマト科学株式会社製）で除くことによって、水溶性のモノフルオロリン酸化ヒドロキシエチルアクリルアミドポリマーを３．８ｇ得た。この一連の操作を合計１５回繰返し、合計５７ｇのモノフルオロリン酸ナトリウム化（但し、部分中和物も含む）ヒドロキシエチルアクリルアミドポリマーを得た。
更に上記ａ−１）と同様の条件で重量平均分子量及びフッ素導入率の測定をした結果、重量平均分子量は４０４，０００、フッ素導入率は２．９％であった。
また、上記ａ−１）と同様に、水溶性の評価を行った結果、水溶性があると判定された。
【００７６】
ａ−６）モノフルオロリン酸ナトリウム化ヒドロキシエチルアクリルアミドポリマーの調製６
撹拌機、還流冷却器及び窒素導入管を取り付けた４つ口セパラブルフラスコにイソプロピルアルコールを６５ｇ入れ、撹拌しながら窒素導入管より窒素ガスを導入した。次いで、オイルバスで９０℃に加温しながら、ここにヒドロキシエチルアクリルアミド（株式会社興人製）５ｇをイソプロピルアルコール２０ｇで溶かしたモノマー溶液と、重合開始剤として２，２’−アゾビス（２−メチルブチロニトリル）（商品名Ｖ−５９：和光純薬工業株式会社製）１．２５ｇをイソプロピルアルコール１０ｇで溶解した溶液とを連続的に滴下して重合反応を行った。滴下終了後、窒素を導入しながら９０℃に加温を５時間続けた後、その反応液を３日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを４．２ｇ得た。この一連の操作を合計２０回繰返し、合計８４ｇのモノフルオロリン酸導入前のヒドロキシエチルアクリルアミドポリマーを得た。
【００７７】
次に、ヒドロキシエチルアクリルアミドポリマー５ｇをジメチルスルホキシド（ドライ：ＭＥＲＣＫ製、ＤＭＳＯ）４５ｇに溶解させてから２つ口ナスフラスコに入れ、窒素ガスを導入した。次に室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和し、その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶分の除去を行い、水溶性部分を再度水酸化ナトリウム水溶液によりｐＨ７に調整した。この後、分画分子量３，０００の限外濾過膜（アミコンウルトラ−１５、日本ミリポア株式会社製）を用いて、限外濾過を行い（遠心操作：５０００Ｇ、１５分）ろ液を回収した。最後に水を凍結乾燥（ＮＥＯＣＯＯＬ、ヤマト科学株式会社製）で除くことによって、モノフルオロリン酸化ヒドロキシエチルアクリルアミドポリマーを３．９ｇ得た。この一連の操作を合計１５回繰返し、合計５８．５ｇのモノフルオロリン酸ナトリウム化（但し、部分中和物も含む）ヒドロキシエチルアクリルアミドポリマーを得た。
更に上記ａ−１）と同様の条件で重量平均分子量及びフッ素導入率の測定をした結果、重量平均分子量は１，２００、フッ素導入率は３．０％であった。
また、上記ａ−１）と同様に、水溶性の評価を行った結果、水溶性があると判定された。
【００７８】
ａ−７）モノフルオロリン酸ナトリウム化ヒドロキシエチルアクリルアミドポリマーの調製７
撹拌機、還流冷却器及び窒素導入管を取り付けた４つ口セパラブルフラスコに水を２０ｇ入れ、撹拌しながら窒素導入管より窒素ガスを導入した。次いで、オイルバスで５５℃に加温しながら、ここにヒドロキシエチルアクリルアミド（株式会社興人製）５０ｇを水２０ｇで溶かしたモノマー溶液と、重合開始剤として２，２’−アゾビス（２−メチルプロピオンアミジン）ジヒドロクロライド（商品名Ｖ−５０：和光純薬工業株式会社製）０．０３ｇを水１０ｇで溶解した溶液とを連続的に滴下して重合反応を行った。滴下終了後、窒素を導入しながら６０℃に加温を５時間続けた後、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを３９ｇ得た。この一連の操作を合計３回繰返し、合計１１７ｇのモノフルオロリン酸ナトリウム化（但し、部分中和物も含む）ヒドロキシエチルアクリルアミドポリマーを得た。
【００７９】
次に、ヒドロキシエチルアクリルアミドポリマー５ｇをジメチルスルホキシド（ドライ：ＭＥＲＣＫ製、ＤＭＳＯ）４５ｇに溶解させてから２つ口ナスフラスコに入れ、窒素ガスを導入した。次に室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和し、その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整し、最後に水を凍結乾燥（ＮＥＯＣＯＯＬ、ヤマト科学株式会社製）で除くことによって、水溶性のモノフルオロリン酸化ヒドロキシエチルアクリルアミドポリマーを３．７ｇ得た。この一連の操作を合計２０回繰返し、合計７４ｇのモノフルオロリン酸ナトリウム化（但し、部分中和物も含む）ヒドロキシエチルアクリルアミドポリマーを得た。
更に上記ａ−１）と同様の条件で重量平均分子量及びフッ素導入率の測定をした結果、重量平均分子量は６０３，５００、フッ素導入率は２．５％であった。
また、上記ａ−１）と同様に、水溶性の評価を行った結果、水溶性があると判定された。
【００８０】
ａ−８）非モノフルオロリン酸化ヒドロキシエチルアクリルアミドポリマーの調製
撹拌機、還流冷却器及び窒素導入管を取り付けた４つ口セパラブルフラスコにエタノールを３０ｇ入れ、撹拌しながら窒素導入管より窒素ガスを導入した。次いで、オイルバスで９０℃に加温しながら、ここにヒドロキシエチルアクリルアミド（株式会社興人製）４０ｇをエタノール２０ｇで溶かしたモノマー溶液と、重合開始剤として２，２’−アゾビス（２−メチルブチロニトリル）（商品名Ｖ−５９：和光純薬工業株式会社製）０．０５ｇをエタノール１０ｇで溶解した溶液とを連続的に滴下して重合反応を行った。滴下終了後、窒素を導入しながら９０℃に加温を続け５時間続けた後、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のヒドロキシエチルアクリルアミドポリマーを３５ｇ得た。この一連の操作を合計３回繰返し、合計１０５ｇのヒドロキシエチルアクリルアミドポリマーを得た。
また、このポリマー１００ｇに蒸留水を加えて溶解させ、ろ紙（１０１、アドバンテック東洋株式会社製）を用いて水不溶物を除去した。最後に水を凍結乾燥（ＮＥＯＣＯＯＬ、ヤマト科学株式会社製）で除くことによって、ヒドロキシエチルアクリルアミドポリマーを１０２ｇ得た。
上記ａ−１）と同様の条件で重量平均分子量及びフッ素導入率の測定をした結果、重量平均分子量は１４７，０００、フッ素導入率は０％であり、上記ａ−１）と同様に、水溶性の評価を行った結果、水溶性があると判定された。
【００８１】
ｂ−１）モノフルオロリン酸ナトリウム化ヒドロキシプロピルセルロースの調製１
市販のヒドロキシプロピルセルロース（ＨＰＣ−ＳＬＬ、日本曹達株式会社製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。この後、分画分子量３０，０００の限外濾過膜（アミコンウルトラ−１５、日本ミリポア株式会社製）を用いて、限外濾過を行い（遠心操作：５０００Ｇ、１５分）ろ液を回収した。最後に、水を凍結乾燥（ＮＥＯＣＯＯＬ、ヤマト科学株式会社製）で除くことによって、水溶性のモノフルオロリン酸化ヒドロキシプロピルセルロース４．１ｇを得た。この一連の操作を合計２０回繰返し、合計８２ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は１４，０００、フッ素導入率は３．１％であった。
また、上記ａ−１）と同様に、水溶性の評価を行った結果、水溶性があると判定された。
【００８２】
ｂ−２）モノフルオロリン酸ナトリウム化ヒドロキシプロピルセルロースの調製２
市販のヒドロキシプロピルセルロース（ＨＰＣ−ＳＬ、日本曹達株式会社製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ヒドロキシプロピルセルロース４．２ｇを得た。この一連の操作を合計２０回繰返し、合計８４ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は１４０，０００、フッ素導入率は３．２％であった。
また、上記ａ−１）と同様に、水溶性の評価を行った結果、水溶性があると判定された。
【００８３】
ｂ−３）モノフルオロリン酸ナトリウム化ヒドロキシプロピルセルロースの調製３
市販のヒドロキシプロピルセルロース（ＨＰＣ−Ｌ、日本曹達株式会社製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ヒドロキシプロピルセルロース４．０ｇを得た。この一連の操作を合計２０回繰返し、合計８０ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は２５０，０００、フッ素導入率は３．０％であった。
また、上記ａ−１）と同様に、水溶性の評価を行った結果、水溶性があると判定された。
【００８４】
ｂ−４）モノフルオロリン酸ナトリウム化ヒドロキシプロピルセルロースの調製４
市販のヒドロキシプロピルセルロース（ＨＰＣ−ＳＬＬ、日本曹達株式会社製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。この後、分画分子量１０，０００の限外濾過膜（アミコンウルトラ−１５、日本ミリポア株式会社製）を用いて、限外濾過を行い（遠心操作：５０００Ｇ、１５分）ろ液を回収した。最後に、水を凍結乾燥（ＮＥＯＣＯＯＬ、ヤマト科学株式会社製）で除くことによって、水溶性のモノフルオロリン酸化ヒドロキシプロピルセルロース３．８ｇを得た。この一連の操作を合計２０回繰返し、合計７６ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は５，３００、フッ素導入率は２．９％であった。
また、上記ａ−１）と同様に、水溶性の評価を行った結果、水溶性があると判定された。
【００８５】
ｂ−５）モノフルオロリン酸ナトリウム化ヒドロキシプロピルセルロースの調製５
市販のヒドロキシプロピルセルロース（ＫＬＵＣＥＬ−ＧＦ、ＨＥＲＣＵＬＥＳ製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。４時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ヒドロキシプロピルセルロース３．８ｇを得た。この一連の操作を合計２０回繰返し、合計７６ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は４５０，０００、フッ素導入率は２．８％であった。
また、上記ａ−１）と同様に、水溶性の評価を行った結果、水溶性があると判定された。
【００８６】
ｂ−６）モノフルオロリン酸ナトリウム化ヒドロキシプロピルセルロースの調製６
市販のヒドロキシプロピルセルロース（ＨＰＣ−ＳＬＬ、日本曹達株式会社製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。この後、分画分子量３，０００の限外濾過膜（アミコンウルトラ−１５、日本ミリポア株式会社製）を用いて、限外濾過を行い（遠心操作：５０００Ｇ、１５分）ろ液を回収した。最後に、水を凍結乾燥（ＮＥＯＣＯＯＬ、ヤマト科学株式会社製）で除くことによって、水溶性のモノフルオロリン酸化ヒドロキシプロピルセルロース３．７ｇを得た。この一連の操作を合計２０回繰返し、合計７４ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は１，３００、フッ素導入率は３．０％であった。
また、上記ａ−１）と同様に、水溶性の評価を行った結果、水溶性があると判定された。
【００８７】
ｂ−７）モノフルオロリン酸ナトリウム化ヒドロキシプロピルセルロースの調製７
市販のヒドロキシプロピルセルロース（ＨＰＣ−Ｍ、日本曹達株式会社製）５ｇをＴＨＦ（関東化学株式会社製）４５ｇに溶解させてから２つ口ナスフラスコに入れ、窒素ガスを導入した。次に室温の水浴中にフラスコを浸漬しながら、３０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ヒドロキシプロピルセルロース３．８ｇを得た。この一連の操作を合計２０回繰返し、合計７６ｇのモノフルオロリン酸ナトリウム化（但し、部分中和物も含む）ヒドロキシプロピルセルロースを得た。
上記ａ−１）と同様の条件で重量平均分子量及びフッ素導入率の測定をした結果、重量平均分子量は７００，０００、フッ素導入率は２．６％であった。
また、上記ａ−１）と同様に、水溶性の評価を行った結果、水溶性があると判定された。
【００８８】
ｂ−８）非モノフルオロリン酸化ヒドロキシプロピルセルロースの調製
市販のヒドロキシプロピルセルロース（ＨＰＣ−ＳＬ、日本曹達株式会社製）５ｇを１００ｇの蒸留水に溶解し、３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のヒドロキシプロピルセルロース４．９ｇを得た。この一連の操作を合計２０回繰返し、合計９８ｇの非モノフルオロリン酸化ヒドロキシプロピルセルロースを得た。
上記ａ−１）と同様の条件で重量平均分子量及びフッ素導入率の測定をした結果、重量平均分子量は１３６，０００、フッ素導入率は０％であった。
また、上記ａ−１）と同様に、水溶性の評価を行った結果、水溶性があると判定された。
【００８９】
ｃ−１）モノフルオロリン酸ナトリウム化ポリビニルアルコールの調製１
撹拌機、還流冷却器及び窒素導入管を取り付けた４つ口セパラブルフラスコにメタノールを８５ｇ入れ、撹拌しながら窒素導入管より窒素ガスを導入した。次いで、オイルバスで６２℃に加温しながら、ここに酢酸ビニル（東京化成工業株式会社製）を１０ｇと、２，２’−アゾビス（２−メチルブチロニトリル）（商品名Ｖ−５９：和光純薬工業株式会社製）０．２ｇとメタノール５ｇからなる重合開始剤溶液とを連続的に滴下して重合反応を行った。滴下終了後、窒素を導入しながら６２℃に加温を６時間続け、その反応液を３日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、ポリ酢酸ビニルを９．０ｇ得た。この一連の操作を合計２５回繰返し、合計２２５ｇのポリ酢酸ビニルを得た。
次に、得られたポリ酢酸ビニル２０ｇをメタノール１０００ｍＬに溶解させ、４０℃に加温した後、４０％水酸化ナトリウム水溶液２０ｍＬを加え、撹拌した後放置した。３０分放置後、反応液を吸引濾過し、残留物をメタノールで数回洗浄し、ソックスレー抽出器で３時間抽出後、最後に、メタノールをエバポレータ及び凍結乾燥で除くことによって、モノフルオロリン酸導入前のポリビニルアルコール１０ｇを得た。この一連の操作を合計１０回繰返し、合計１００ｇのポリビニルアルコールを得た。
【００９０】
更に、ポリビニルアルコール５ｇを２つ口ナスフラスコに入れ、窒素ガスを導入し、室温の水浴中にフラスコを浸漬しながら、７０ｇのジフルオロリン酸（０．５水和物、シンクエスト製）を徐々に滴下した。更に５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリビニルアルコール４．１ｇを得た。この一連の操作を合計２０回繰返し、合計８２ｇのモノフルオロリン酸ナトリウム化（但し、部分中和物も含む）ポリビニルアルコールを得た。
上記ａ−１）と同様の条件で重量平均分子量及びフッ素導入率の測定をした結果、重量平均分子量は１０，１００、フッ素導入率は１．８％であった。
また、上記ａ−１）と同様に、水溶性の評価を行った結果、水溶性があると判定された。
【００９１】
ｃ−２）モノフルオロリン酸ナトリウム化ポリビニルアルコールの調製２
撹拌機、還流冷却器及び窒素導入管を取り付けた４つ口セパラブルフラスコにメタノールを２０ｇ入れ、撹拌しながら窒素導入管より窒素ガスを導入した。次いで、オイルバスで６２℃に加温しながら、ここに酢酸ビニル（東京化成工業株式会社製）を７５ｇと、２，２’−アゾビス（２−メチルブチロニトリル）（商品名Ｖ−５９：和光純薬工業株式会社製）０．０３ｇとメタノール５ｇからなる重合開始剤溶液とを連続的に滴下して重合反応を行った。滴下終了後、窒素を導入しながら６２℃に加温を６時間続け、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、ポリ酢酸ビニル６０ｇを得た。この一連の操作を合計４回繰返し、合計２４０ｇのポリ酢酸ビニルを得た。
次に、得られたポリ酢酸ビニル２０ｇをメタノール１０００ｍＬに溶解させ、４０℃に加温した後、４０質量％水酸化ナトリウム水溶液２０ｍＬを加え、撹拌した後放置した。３０分放置後、反応液を吸引濾過し、残留物をメタノールで数回洗浄し、ソックスレー抽出器で３時間抽出後、最後に、メタノールをエバポレータ及び凍結乾燥で除くことによって、モノフルオロリン酸導入前のポリビニルアルコール１０ｇを得た。この一連の操作を合計１０回繰返し、合計１００ｇのポリビニルアルコールを得た。
【００９２】
更に、ポリビニルアルコール５ｇを２つ口ナスフラスコに入れ、窒素ガスを導入し、室温の水浴中にフラスコを浸漬しながら、７０ｇのジフルオロリン酸（０．５水和物、シンクエスト製）を徐々に滴下した。更に５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリビニルアルコール４．２ｇを得た。この一連の操作を合計２０回繰返し、合計８４ｇのモノフルオロリン酸ナトリウム化（但し、部分中和物も含む）ポリビニルアルコールを得た。
上記ａ−１）と同様の条件で重量平均分子量及びフッ素導入率の測定をした結果、重量平均分子量は１５４，０００、フッ素導入率は１．５％であった。
また、上記ａ−１）と同様に、水溶性の評価を行った結果、水溶性があると判定された。
【００９３】
ｃ−３）モノフルオロリン酸ナトリウム化ポリビニルアルコールの調製３
撹拌機、還流冷却器及び窒素導入管を取り付けた４つ口セパラブルフラスコに酢酸エチルを２０ｇ入れ、撹拌しながら窒素導入管より窒素ガスを導入した。次いで、オイルバスで６２℃に加温しながら、ここに酢酸ビニル（東京化成工業株式会社製）を７５ｇと、２，２’−アゾビス（２−メチルブチロニトリル）（商品名Ｖ−５９：和光純薬工業株式会社製）０．０１ｇとメタノール５ｇからなる重合開始剤溶液とを連続的に滴下して重合反応を行った。滴下終了後、窒素を導入しながら６２℃に加温を６時間続け、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、ポリ酢酸ビニル６１ｇを得た。この一連の操作を合計４回繰返し、合計２４４ｇのポリ酢酸ビニルを得た。
次に、得られたポリ酢酸ビニル２０ｇをメタノール１０００ｍＬに溶解させ、４０℃に加温した後、４０質量％水酸化ナトリウム水溶液２０ｍＬを加え、撹拌した後放置した。３０分放置後、反応液を吸引濾過し、残留物をメタノールで数回洗浄し、ソックスレー抽出器で３時間抽出後、最後に、メタノールをエバポレータ及び凍結乾燥で除くことによって、モノフルオロリン酸導入前のポリビニルアルコール１０ｇを得た。この一連の操作を合計１０回繰返し、合計１００ｇのポリビニルアルコールを得た。
【００９４】
更に、ポリビニルアルコール５ｇを２つ口ナスフラスコに入れ、窒素ガスを導入し、室温の水浴中にフラスコを浸漬しながら、７０ｇのジフルオロリン酸（０．５水和物、シンクエスト製）を徐々に滴下した。更に１０時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリビニルアルコール４．２ｇを得た。この一連の操作を合計２０回繰返し、合計８４ｇのモノフルオロリン酸ナトリウム化（但し、部分中和物も含む）ポリビニルアルコールを得た。
上記ａ−１）と同様の条件で重量平均分子量及びフッ素導入率の測定をした結果、重量平均分子量は２９７，０００、フッ素導入率は２．０％であった。
また、上記ａ−１）と同様に、水溶性の評価を行った結果、水溶性があると判定された。
【００９５】
ｃ−４）モノフルオロリン酸ナトリウム化ポリビニルアルコールの調製４
撹拌機、還流冷却器及び窒素導入管を取り付けた４つ口セパラブルフラスコにメタノールを９０ｇ入れ、撹拌しながら窒素導入管より窒素ガスを導入した。次いで、オイルバスで６２℃に加温しながら、ここに酢酸ビニル（東京化成工業株式会社製）を５ｇと、２，２’−アゾビス（２−メチルブチロニトリル）（商品名Ｖ−５９：和光純薬工業株式会社製）０．１５ｇとメタノール５ｇからなる重合開始剤溶液とを連続的に滴下して重合反応を行った。滴下終了後、窒素を導入しながら６２℃に加温を６時間続け、その反応液を３日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、ポリ酢酸ビニル４ｇを得た。この一連の操作を合計５０回繰返し、合計２００ｇのポリ酢酸ビニルを得た。
次に、得られたポリ酢酸ビニル２０ｇをメタノール１０００ｍＬに溶解させ、４０℃に加温した後、４０質量％水酸化ナトリウム水溶液２０ｍＬを加え、撹拌した後放置した。３０分放置後、反応液を吸引濾過し、残留物をメタノールで数回洗浄し、ソックスレー抽出器で３時間抽出後、最後に、メタノールをエバポレータ及び凍結乾燥で除くことによって、モノフルオロリン酸導入前のポリビニルアルコール１０ｇを得た。この一連の操作を合計１０回繰返し、合計１００ｇのポリビニルアルコールを得た。
【００９６】
更に、ポリビニルアルコール５ｇを２つ口ナスフラスコに入れ、窒素ガスを導入し、室温の水浴中にフラスコを浸漬しながら、４０ｇのジフルオロリン酸（０．５水和物、シンクエスト製）を徐々に滴下した。更に５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリビニルアルコール３．９ｇを得た。この一連の操作を合計２０回繰返し、合計７８ｇのモノフルオロリン酸ナトリウム化（但し、部分中和物も含む）ポリビニルアルコールを得た。
上記ａ−１）と同様の条件で重量平均分子量及びフッ素導入率の測定をした結果、重量平均分子量は５，１００、フッ素導入率は１．２％であった。
また、上記ａ−１）と同様に、水溶性の評価を行った結果、水溶性があると判定された。
【００９７】
ｃ−５）モノフルオロリン酸ナトリウム化ポリビニルアルコールの調製５
撹拌機、還流冷却器及び窒素導入管を取り付けた４つ口セパラブルフラスコにメタノールを９０ｇ入れ、撹拌しながら窒素導入管より窒素ガスを導入した。次いで、オイルバスで６２℃に加温しながら、ここに酢酸ビニル（東京化成工業株式会社製）５ｇと、２，２’−アゾビス（２−メチルブチロニトリル）（商品名Ｖ−５９：和光純薬工業株式会社製）０．２０ｇとメタノール５ｇからなる重合開始剤溶液とを連続的に滴下して重合反応を行った。滴下終了後、窒素を導入しながら６２℃に加温を６時間続け、その反応液を３日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、ポリ酢酸ビニル４ｇを得た。この一連の操作を合計５０回繰返し、合計２００ｇのポリ酢酸ビニルを得た。
次に、得られたポリ酢酸ビニル２０ｇをメタノール１０００ｍＬに溶解させ、４０℃に加温した後、４０質量％水酸化ナトリウム水溶液２０ｍＬを加え、撹拌した後放置した。３０分放置後、反応液を吸引濾過し、残留物をメタノールで数回洗浄し、ソックスレー抽出器で３時間抽出後、最後に、メタノールをエバポレータ及び凍結乾燥で除くことによって、モノフルオロリン酸導入前のポリビニルアルコール１０ｇを得た。この一連の操作を合計１０回繰返し、合計１００ｇのポリビニルアルコールを得た。
【００９８】
更に、ポリビニルアルコール５ｇを２つ口ナスフラスコに入れ、窒素ガスを導入し、室温の水浴中にフラスコを浸漬しながら、７ｇのジフルオロリン酸（０．５水和物、シンクエスト製）を徐々に滴下した。更に５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。この後、分画分子量３，０００の限外濾過膜（アミコンウルトラ−１５、日本ミリポア株式会社製）を用いて、限外濾過を行い（遠心操作：５０００Ｇ、１５分）ろ液を回収した。最後に、水を凍結乾燥（ＮＥＯＣＯＯＬ、ヤマト科学株式会社製）で除くことによって、水溶性のモノフルオロリン酸化ポリビニルアルコール３．７ｇを得た。この一連の操作を合計２０回繰返し、合計７４ｇのモノフルオロリン酸ナトリウム化（但し、部分中和物も含む）ポリビニルアルコールを得た。
上記ａ−１）と同様の条件で重量平均分子量及びフッ素導入率の測定をした結果、重量平均分子量は１，１００、フッ素導入率は１．５％であった。
また、上記ａ−１）と同様に、水溶性の評価を行った結果、水溶性があると判定された。
【００９９】
ｃ−６）モノフルオロリン酸ナトリウム化ポリビニルアルコールの調製６
撹拌機、還流冷却器及び窒素導入管を取り付けた４つ口セパラブルフラスコにメタノールを２０ｇ入れ、撹拌しながら窒素導入管より窒素ガスを導入した。次いで、オイルバスで６２℃に加温しながら、ここに酢酸ビニル（東京化成工業株式会社製）を１００ｇと、２，２’−アゾビス（２−メチルブチロニトリル）（商品名Ｖ−５９：和光純薬工業株式会社製）０．０３ｇとメタノール５ｇからなる重合開始剤溶液とを連続的に滴下して重合反応を行った。滴下終了後、窒素を導入しながら６２℃に加温を８時間続け、その反応液を３日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、ポリ酢酸ビニル８０ｇを得た。この一連の操作を合計３回繰返し、合計２４０ｇのポリ酢酸ビニルを得た。
次に、得られたポリ酢酸ビニル２０ｇをメタノール１０００ｍＬに溶解させ、４０℃に加温した後、４０質量％水酸化ナトリウム水溶液２０ｍＬを加え、撹拌した後放置した。３０分放置後、反応液を吸引濾過し、残留物をメタノールで数回洗浄し、ソックスレー抽出器で３時間抽出後、最後に、メタノールをエバポレータ及び凍結乾燥で除くことによって、モノフルオロリン酸導入前のポリビニルアルコール１０ｇを得た。この一連の操作を合計１０回繰返し、合計１００ｇのポリビニルアルコールを得た。
【０１００】
更に、ポリビニルアルコール５ｇを２つ口ナスフラスコに入れ、窒素ガスを導入し、室温の水浴中にフラスコを浸漬しながら、７０ｇのジフルオロリン酸（０．５水和物、シンクエスト製）を徐々に滴下した。更に５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリビニルアルコール４．０ｇを得た。この一連の操作を合計２０回繰返し、合計８０ｇのモノフルオロリン酸ナトリウム化（但し、部分中和物も含む）ポリビニルアルコールを得た。
上記ａ−１）と同様の条件で重量平均分子量及びフッ素導入率の測定をした結果、重量平均分子量は６０４，０００、フッ素導入率は１．６％であった。
また、上記ａ−１）と同様に、水溶性の評価を行った結果、水溶性があると判定された。
【０１０１】
ｄ−１）モノフルオロリン酸ナトリウム化ポリヒドロキシエチルアクリレートの調製１
撹拌機、還流冷却器及び窒素導入管を取り付けた４つ口セパラブルフラスコにイソプロピルアルコールを５５ｇ入れ、撹拌しながら窒素導入管より窒素ガスを導入した。次いで、オイルバスで１００℃に加温しながら、ここにヒドロキシエチルアクリレート（株式会社興人製）１５ｇ及びイソプロピルアルコール２０ｇからなるモノマー溶液に、２，２’−アゾビス（２−メチルブチロニトリル）（商品名Ｖ−５９：和光純薬工業株式会社製）０．２５ｇとイソプロピルアルコール１０ｇからなる重合開始剤溶液を連続的に滴下して重合反応を行った。滴下終了後、窒素を導入しながら１００℃に加温を５時間続け、その反応液を１〜５日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、モノフルオロリン酸導入前のポリヒドロキシエチルアクリレート１２ｇを得た。この一連の操作を合計８回繰返し、合計９６ｇのモノフルオロリン酸導入前のポリヒドロキシエチルアクリレートを得た。
【０１０２】
次に、ポリヒドロキシエチルアクリレート５ｇを４５ｇのＤＭＳＯに溶解させてから２つ口ナスフラスコに入れ、窒素ガスを導入し、室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリヒドロキシエチルアクリレート４．１ｇを得た。この一連の操作を合計２０回繰返し、合計８２ｇのモノフルオロリン酸ナトリウム化（但し、部分中和物も含む）ポリヒドロキシエチルアクリレートを得た。
上記ａ−１）と同様の条件で重量平均分子量及びフッ素導入率の測定をした結果、重量平均分子量は１０，４００、フッ素導入率は３．２％であった。
また、上記ａ−１）と同様に、水溶性の評価を行った結果、水溶性があると判定された。
【０１０３】
ｄ−２）モノフルオロリン酸ナトリウム化ポリヒドロキシエチルアクリレートの調製２
撹拌機、還流冷却器及び窒素導入管を取り付けた４つ口セパラブルフラスコにエタノールを３０ｇ入れ、撹拌しながら窒素導入管より窒素ガスを導入した。次いで、オイルバスで９０℃に加温しながら、ここにヒドロキシエチルアクリレート（株式会社興人製）４０ｇ及びエタノール２０ｇからなるモノマー溶液に、２，２’−アゾビス（２−メチルブチロニトリル）（商品名Ｖ−５９：和光純薬工業株式会社製）０．０５ｇとエタノール１０ｇからなる重合開始剤溶液を連続的に滴下して重合反応を行った。滴下終了後、窒素を導入しながら９０℃に加温を５時間続け、その反応液を１〜５日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のポリヒドロキシエチルアクリレート３３ｇを得た。この一連の操作を合計３回繰返し、合計９９ｇのモノフルオロリン酸導入前のポリヒドロキシエチルアクリレートを得た。
【０１０４】
次に、ポリヒドロキシエチルアクリレート５ｇを４５ｇのＤＭＳＯに溶解させてから２つ口ナスフラスコに入れ、窒素ガスを導入し、室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリヒドロキシエチルアクリレート４．２ｇを得た。この一連の操作を合計２０回繰返し、合計８４ｇのモノフルオロリン酸ナトリウム化（但し、部分中和物も含む）ポリヒドロキシエチルアクリレートを得た。
上記ａ−１）と同様の条件で重量平均分子量及びフッ素導入率の測定をした結果、重量平均分子量は１５２，０００、フッ素導入率は３．３％であった。
また、上記ａ−１）と同様に、水溶性の評価を行った結果、水溶性があると判定された。
【０１０５】
ｄ−３）モノフルオロリン酸ナトリウム化ポリヒドロキシエチルアクリレートの調製３
撹拌機、還流冷却器及び窒素導入管を取り付けた４つ口セパラブルフラスコに蒸留水を３０ｇ入れ、撹拌しながら窒素導入管より窒素ガスを導入した。次いで、オイルバスで６０℃に加温しながら、ここにヒドロキシエチルアクリレート（株式会社興人製）４０ｇ及び蒸留水２０ｇからなるモノマー溶液に、２，２’−アゾビス（２−メチルプロピオンアミジン）ジヒドロクロライド（商品名Ｖ−５０：和光純薬工業株式会社製）０．０８ｇと蒸留水１０ｇからなる重合開始剤溶液を連続的に滴下して重合反応を行った。滴下終了後、窒素を導入しながら６０℃に加温を５時間続け、その反応液を１〜５日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のポリヒドロキシエチルアクリレート３５ｇを得た。この一連の操作を合計３回繰返し、合計１０５ｇのモノフルオロリン酸導入前のポリヒドロキシエチルアクリレートを得た。
【０１０６】
次に、ポリヒドロキシエチルアクリレート５ｇを４５ｇのＤＭＳＯに溶解させてから２つ口ナスフラスコに入れ、窒素ガスを導入し、室温の水浴中にフラスコを浸漬しながら、７０ｇのジフルオロリン酸（０．５水和物、シンクエスト製）を徐々に滴下した。８時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリヒドロキシエチルアクリレート４．０ｇを得た。この一連の操作を合計２０回繰返し、合計８０ｇのモノフルオロリン酸ナトリウム化（但し、部分中和物も含む）ポリヒドロキシエチルアクリレートを得た。
上記ａ−１）と同様の条件で重量平均分子量及びフッ素導入率の測定をした結果、重量平均分子量は２９５，０００、フッ素導入率は３．５％であった。
また、上記ａ−１）と同様に、水溶性の評価を行った結果、水溶性があると判定された。
【０１０７】
ｄ−４）モノフルオロリン酸ナトリウム化ポリヒドロキシエチルアクリレートの調製４
撹拌機、還流冷却器及び窒素導入管を取り付けた４つ口セパラブルフラスコに蒸留水を２０ｇ入れ、撹拌しながら窒素導入管より窒素ガスを導入した。次いで、オイルバスで６０℃に加温しながら、ここにヒドロキシエチルアクリレート（株式会社興人製）５０ｇ及び蒸留水２０ｇからなるモノマー溶液に、２，２’−アゾビス（２−メチルプロピオンアミジン）ジヒドロクロライド（商品名Ｖ−５０：和光純薬工業株式会社製）０．０５ｇと蒸留水１０ｇからなる重合開始剤溶液を連続的に滴下して重合反応を行った。滴下終了後、窒素を導入しながら６０℃に加温を５時間続け、その反応液を１〜５日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のポリヒドロキシエチルアクリレート４０ｇを得た。この一連の操作を合計３回繰返し、合計１２０ｇのモノフルオロリン酸導入前のポリヒドロキシエチルアクリレートを得た。
【０１０８】
次に、ポリヒドロキシエチルアクリレート５ｇを４５ｇのＤＭＳＯに溶解させてから２つ口ナスフラスコに入れ、窒素ガスを導入し、室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリヒドロキシエチルアクリレート４．０ｇを得た。この一連の操作を合計２０回繰返し、合計８０ｇのモノフルオロリン酸ナトリウム化（但し、部分中和物も含む）ポリヒドロキシエチルアクリレートを得た。
上記ａ−１）と同様の条件で重量平均分子量及びフッ素導入率の測定をした結果、重量平均分子量は４０２，０００、フッ素導入率は２．９％であった。
また、上記ａ−１）と同様に、水溶性の評価を行った結果、水溶性があると判定された。
【０１０９】
ｄ−５）モノフルオロリン酸ナトリウム化ポリヒドロキシエチルアクリレートの調製５
撹拌機、還流冷却器及び窒素導入管を取り付けた４つ口セパラブルフラスコにイソプロピルアルコールを６０ｇ入れ、撹拌しながら窒素導入管より窒素ガスを導入した。次いで、オイルバスで１００℃に加温しながら、ここにヒドロキシエチルアクリレート（株式会社興人製）５ｇ及びイソプロピルアルコール２０ｇからなるモノマー溶液に、２，２’−アゾビス（２−メチルブチロニトリル）（商品名Ｖ−５９：和光純薬工業株式会社製）０．３０ｇとイソプロピルアルコール１０ｇからなる重合開始剤溶液を連続的に滴下して重合反応を行った。滴下終了後、窒素を導入しながら１００℃に加温を５時間続け、その反応液を１〜５日間流水中で透析し（透析膜の分画分子量２，０００、Ｓｐｅｃｔｒｕｍ  Ｌａｂｏｒａｔｏｒｉｅｓ製）、最後に、水をエバポレータ及び凍結乾燥（ＮＥＯＣＯＯＬ、ヤマト科学株式会社製）で除くことによって、モノフルオロリン酸導入前のポリヒドロキシエチルアクリレート４．２ｇを得た。この一連の操作を合計３０回繰返し、合計１２６ｇのモノフルオロリン酸導入前のポリヒドロキシエチルアクリレートを得た。
【０１１０】
次に、ポリヒドロキシエチルアクリレート５ｇを４５ｇのＤＭＳＯに溶解させてから２つ口ナスフラスコに入れ、窒素ガスを導入し、室温の水浴中にフラスコを浸漬しながら、７０ｇのジフルオロリン酸（０．５水和物、シンクエスト製）を徐々に滴下した。更に５時間撹拌したのち、水酸化ナトリウム水溶液を滴下し、ｐＨ７に中和した。その後、反応液を３日間流水中で透析し（透析膜の分画分子量２，０００、Ｓｐｅｃｔｒｕｍ  Ｌａｂｏｒａｔｏｒｉｅｓ製）、ろ紙（１０１、アドバンテック東洋株式会社製）を用いて水不溶物を除去した後、水溶性部分を再度水酸化ナトリウム水溶液によりｐＨ７に調整した。この後、分画分子量３，０００の限外濾過膜（アミコンウルトラ−１５、日本ミリポア株式会社製）を用いて、限外濾過を行い（遠心操作：５０００Ｇ、１５分）ろ液を回収した。最後に、水を凍結乾燥（ＮＥＯＣＯＯＬ、ヤマト科学株式会社製）で除くことによって、モノフルオロリン酸化ポリヒドロキシエチルアクリレート３．８ｇを得た。この一連の操作を合計２０回繰返し、合計７６ｇのモノフルオロリン酸ナトリウム化（但し、部分中和物も含む）ポリヒドロキシエチルアクリレートを得た。
この後、上記ａ−１）と同様の条件で重量平均分子量及びフッ素導入率の測定をした結果、重量平均分子量は９００、フッ素導入率は２．８％であった。
また、上記ａ−１）と同様に、水溶性の評価を行った結果、水溶性があると判定された。
【０１１１】
ｄ−６）モノフルオロリン酸ナトリウム化ポリヒドロキシエチルアクリレートの調製６
撹拌機、還流冷却器及び窒素導入管を取り付けた４つ口セパラブルフラスコに蒸留水を２０ｇ入れ、撹拌しながら窒素導入管より窒素ガスを導入した。次いで、オイルバスで６０℃に加温しながら、ここにヒドロキシエチルアクリレート（株式会社興人製）５０ｇ及び蒸留水２０ｇからなるモノマー溶液に、２，２’−アゾビス（２−メチルプロピオンアミジン）ジヒドロクロライド（商品名Ｖ−５０：和光純薬工業株式会社製）０．０３ｇと蒸留水１０ｇからなる重合開始剤溶液を連続的に滴下して重合反応を行った。滴下終了後、窒素を導入しながら６０℃に加温を５時間続け、その反応液を１〜５日間流水中で透析し（透析膜の分画分子量１４，０００、三光純薬株式会社製）、最後に、水をエバポレータ及び凍結乾燥（ＮＥＯＣＯＯＬ、ヤマト科学株式会社製）で除くことによって、モノフルオロリン酸導入前のポリヒドロキシエチルアクリレート４１ｇを得た。この一連の操作を合計３回繰返し、合計１２１ｇのモノフルオロリン酸導入前のポリヒドロキシエチルアクリレートを得た。
【０１１２】
次に、ポリヒドロキシエチルアクリレート５ｇを４５ｇのＤＭＳＯに溶解させてから２つ口ナスフラスコに入れ、窒素ガスを導入し、室温の水浴中にフラスコを浸漬しながら、７０ｇのジフルオロリン酸（０．５水和物、シンクエスト製）を徐々に滴下した。５時間撹拌したのち、水酸化ナトリウム水溶液を滴下し、ｐＨ７に中和した。その後、反応液を３日間流水中で透析し（透析膜の分画分子量１４，０００、三光純薬株式会社製）、ろ紙（１０１、アドバンテック東洋株式会社製）を用いて水不溶物を除去した後、水溶性部分を再度水酸化ナトリウム水溶液によりｐＨ７に調整した。最後に、水を凍結乾燥（ＮＥＯＣＯＯＬ、ヤマト科学株式会社製）で除くことによって、水溶性のモノフルオロリン酸化ポリヒドロキシエチルアクリレート４．０ｇを得た。この一連の操作を合計２０回繰返し、合計８０ｇのモノフルオロリン酸ナトリウム化（但し、部分中和物も含む）ポリヒドロキシエチルアクリレートを得た。
この後、上記ａ−１）と同様の条件で重量平均分子量及びフッ素導入率の測定をした結果、重量平均分子量は６０４，０００、フッ素導入率は３．０％であった。
また、上記ａ−１）と同様に、水溶性の評価を行った結果、水溶性があると判定された。
【０１１３】
調製例ａ−８）で得られたヒドロキシエチルアクリルアミドポリマー、調製例ａ−２）で得られたモノフルオロリン酸化ヒドロキシエチルアクリルアミドポリマー、調製例ｄ−２）で得られたモノフルオロリン酸導入前のヒドロキシエチルアクリレートポリマー、及び調製例ｄ−２）で得られたモノフルオロリン酸化ヒドロキシエチルアクリレートポリマーを、重水に１質量％溶解させ、プロトン核磁気共鳴分光法（1Ｈ−ＮＭＲ；２７０ＭＨｚ、ＪＮＭ−ＥＸ２７０、日本電子データム製）による測定を行った。結果を図１〜４に示す。分子中に水酸基を有する高分子化合物は、ジフルオロリン酸との反応によりモノフルオロリン酸エステルを形成した場合、水酸基隣接メチレンのプロトンのピークがシフトするため、1Ｈ−ＮＭＲ測定により共有結合形成を判定することが可能である。
「ヒドロキシエチルアクリルアミドポリマー（図１）」の場合、水酸基隣接メチレンのプロトンピークは、３．５〜３．７ｐｐｍに現れたが（ピーク面積相対値：２．００）、ジフルオロリン酸との反応物である「モノフルオロリン酸化ヒドロキシエチルアクリルアミドポリマー（図２）」には、３．５〜３．７ｐｐｍのピークが減少し（ピーク面積相対値：１．２３）、代わりに、３．７〜４．１ｐｐｍにピークが出現した（ピーク面積相対値：０．５７）。そして、他のピークはシフトしなかった。
「ヒドロキシエチルアクリレートポリマー（図３）」の場合、水酸基隣接メチレンのプロトンピークは、３．６〜３．８ｐｐｍに現れたが（ピーク面積相対値：２．００）、ジフルオロリン酸との反応物である「モノフルオロリン酸化ヒドロキシエチルアクリレートポリマー（図４）」には、３．６〜３．８ｐｐｍのピークが減少し（ピーク面積相対値：１．１４）、代わりに、４．１〜４．３ｐｐｍにピークが出現した（ピーク面積相対値：０．８１）。そして、他のピークはシフトしなかった。
この結果から、調製例ａ−２）で得られたモノフルオロリン酸化ヒドロキシエチルアクリルアミドポリマーは、ヒドロキシエチルアクリルアミドポリマーの水酸基が、モノフルオロリン酸と共有結合を形成し、調製例ｄ−２）で得られたモノフルオロリン酸化ヒドロキシエチルアクリレートポリマーは、ヒドロキシエチルアクリレートポリマーの水酸基が、モノフルオロリン酸と共有結合を形成していることが確認された。
【０１１４】
上記で調製した高分子化合物について、重量平均分子量、フッ素導入率及び水溶性の評価結果について下記の表１にまとめた。
【０１１５】
【表１】
2009102283.tif 000003
【０１１６】
［実施例、比較例］
表２、３に示す組成の歯磨剤及び洗口剤を下記方法で調製し、下記の評価を行った。
【０１１７】
歯磨剤の調製方法：
精製水中に水溶成分（水溶性モノフルオロリン酸化高分子化合物、非イオン性界面活性剤、両性界面活性剤、ｐＨ調整剤、サッカリンナトリウム等）を常温で混合溶解させたＡ相を調製した。一方、プロピレングリコール中に、ポリアクリル酸ナトリウム、キサンタンガム、カルボキシメチルセルロースナトリウム等を常温で溶解・分散させたＢ相を調製した。次に、撹拌中のＡ相の中にＢ相を添加混合し、Ｃ相を調製した。
更に、小型真空擂潰機（石山工作所製）を用いＣ相と、ラウリル硫酸ナトリウム、香料、無水ケイ酸、その他有効成分（デキストラナーゼ）等とを常温で混合し、４ｋＰａまで減圧し脱泡を行い、歯磨剤１００ｇ（ｐＨは６〜９の範囲）を得た。
なお、ラウリル硫酸ナトリウムは、ＮＩＫＫＯＬ（登録商標）ＳＬＳ（日光ケミカルズ株式会社製）、ポリオキシエチレン（平均付加ＥＯ２０モル）硬化ヒマシ油は、ＮＩＫＫＯＬ（登録商標）  ＨＣＯ−２０（日光ケミカルズ株式会社製）、２−ヤシ油アルキル−Ｎ−カルボキシメチル−Ｎ−ヒドロキシエチルイミダゾリニウムベタインナトリウムの３０％水溶液は、エナジコールＣ−４０Ｈ、（ライオン株式会社製）を使用した。
【０１１８】
洗口剤の調製方法：
洗口剤の調製は以下のように行った。
スリーワンモーターと回転羽根を有する撹拌機を装着したステンレス製容器に、規定量の精製水を投入し、配合成分のうち水溶性モノフルオロリン酸化高分子化合物、界面活性剤、ｐＨ調整剤、サッカリンナトリウム等の水溶性成分を撹拌しながら投入、溶解させＡ相を得た。一方、スリーワンモーターと回転羽根を有する撹拌機を装着した別のステンレス製容器に、規定量のエタノール、グリセリン等の有機溶剤を投入し、配合成分のうち香料等の油溶性成分を撹拌しながら投入、溶解させＢ相を得た。更に、Ａ相にＢ相を加え、１分〜３０分撹拌し、均一溶液とし洗口剤１００ｇ（ｐＨは６〜９の範囲）を得た。
なお、ポリオキシエチレン（平均付加ＥＯ６０モル）硬化ヒマシ油は、ＮＩＫＫＯＬ（登録商標）  ＨＣＯ−６０、日光ケミカルズ株式会社製）を使用した。
【０１１９】
なお、後述の処方例のチューイングガムは、以下のように常法によって製造した。
チューイングガムの調製方法：
ガムベースを８０〜９０℃に加温して、混合釜に溶解状態で加えてから、甘味剤、界面活性剤、可塑剤、軟化剤などを加えて混合した。更に、混合釜を４０〜４５℃に冷却して香料、水溶性モノフルオロリン酸化高分子などを加え、均質になるまで混合し、チューインガム１００ｇを得た。
【０１２０】
粘膜刺激抑制効果確認実験：
組成物の粘膜刺激の評価方法として、以下に示すインビトロ試験法を採用した。このインビトロ試験法に関して、ウサギ角膜由来細胞（ＳＩＲＣ細胞）に対する被験物質の細胞毒性が、皮膚や粘膜に対する刺激と良く相関していることが報告されている（日本化粧品工業連合会  技術委員会編  眼粘膜刺激性試験代替法に関する第一次バリデーション研究報告書  １９９４年）。以下、上記報告書に準ずる試験方法の詳細について記す。
【０１２１】
歯磨剤については、各実施例及び比較例の歯磨剤：純水＝１：２希釈液を３０００ｒｐｍ、室温で２０分間遠心し、得られる上清を被験液とした。洗口剤については、各実施例及び比較例の洗口剤：純水＝１０：１希釈液を被験液とした。なお、歯磨剤：純水の１：２希釈液及び洗口剤：純水の１０：１希釈液とは、歯磨き時及び洗口剤使用時に歯磨剤及び洗口剤が唾液によって希釈されることを想定した。その後、被験液を蒸留水で更に２-1、２-2、２-3、２-4、２-5、２-6、２-7、２-8、２-9、２-10に希釈し、希釈液１００μＬを９６穴マイクロプレート（住友ベークライト株式会社製）にアプライした。その後ＳＩＲＣ細胞浮遊液（大日本住友製薬株式会社製）を１００μＬ加え、３７℃で７２時間培養した。その後培養液を捨て、０．１質量％ニュートラルレッド水溶液を１００μＬ加え、ＣＯ2インキュベーターで３７℃、３時間培養した。０．１質量％ニュートラルレッド水溶液を捨てたあと、細胞固定液（１質量％塩化カルシウムを含む１質量％ホルマリン水溶液）２００μＬを添加して１分間放置し、固定液を捨てた。次いで色素抽出液（１質量％酢酸を含む５０質量％エタノール水溶液）を１００μＬ添加し、室温で２０分間撹拌インキュベートした。最後に色素抽出液を捨て、マイクロプレートリーダー（ＢＩＯＲＡＤ社製、Ｍｏｄｅｌ５５０）を用いて５５０ｎｍでの吸光度を測定した。被験物質を含まないウェルの吸光度を１００％とし、５０％の吸光度を示す被験物質の希釈濃度（ＥＣ50）を求め、下記の基準に則り判定した。判定はＮ＝２の平均値で行った。
【０１２２】
判定基準
◎：ＥＣ50が２-3以上
○：ＥＣ50が２-6以上２-3未満
△：ＥＣ50が２-9以上２-6未満
×：ＥＣ50が２-9未満
【０１２３】
モノフルオロリン酸化高分子化合物の長時間酵素反応性の評価：
実施例及び比較例に記載の製剤を定法により調製後、歯磨剤の場合は、その５ｇに１０ｇの人工唾液（ＣａＣｌ2＝１．５ｍｍｏｌ／Ｌ、ＫＨ2ＰＯ4＝５．０ｍｍｏｌ／Ｌ、酢酸＝１００ｍｍｏｌ／Ｌ、ＮａＣｌ＝１００ｍｍｏｌ／Ｌ；ｐＨ７．０）を混合し撹拌した（口腔内で３倍希釈される歯磨剤を想定）。撹拌後、遠心分離機（Ｃｅｎｔｒｉｆｕｇｅ  ５８０４Ｒ，Ｈａｍｂｕｒｇ，Ｇｅｒｍａｎｙ）にて遠心分離（３０００ｒｐｍ，１０分）し、得られた上清液を処置液とした。洗口剤の場合は、剤５ｇに０．５ｇの人工唾液を混合し、撹拌した（口腔内で若干希釈される洗口剤を想定）ものを処置液とした。それぞれの処置液５ｇを６穴シャーレ（日本ベクトン・ディッキンソン株式会社製）に注入し、５単位／ｍＬの酸性フォスファターゼ（イモ由来；シグマ社）を含有する１ｍＬのリン酸緩衝液（ｐＨ５）を６穴シャーレに注入し、３７℃で１２時間振とうすることで、フッ化物イオンを放出させた。リン酸緩衝液中のフッ化物イオン濃度をイオンクロマトグラフ（ＩＣＳ−２０００；ダイオネクス社）にて測定することで、モノフルオロリン酸化ポリマーに対する酵素反応性（長時間放出性）を評価した。
酵素反応性の評価は、以下の式より１２時間後のフッ化物イオン濃度測定値からモノフルオロリン酸基分解率を計算することで行った。測定はＮ＝２で行い、判定はそれらの平均値を用いた。
【０１２４】
【数１】
2009102283.tif 000004
【０１２５】
＜イオンクロマトグラフの測定条件＞
分離カラム：ＩｏｎＰａｃ  ＡＳ２０，
ガードカラム：ＮＧ−１，      カラム温度：３０℃，
検出器温度：３５℃，          溶離液：５５ｍＭ水酸化カリウム，
流速：１．２ｍＬ／分，        導入量：２０μＬ
【０１２６】
＜判定基準＞
◎：酵素投入１２時間後のモノフルオロリン酸基分解率が４０％以上８０％未満であり
、酵素反応性が適切である（長時間フッ化物イオン放出性が認められる）
○：酵素投入１２時間後のモノフルオロリン酸基分解率が２０％以上４０％未満である
、あるいは８０％以上９０％未満であり、中程度の酵素反応性である
×：酵素投入１２時間後のモノフルオロリン酸基分解率が９０％以上であり、酵素反応
性が高すぎ、長時間酵素反応性は認められない、あるいは２０％未満で、酵素反応
性が低い
【０１２７】
処置直後のフッ化物滞留性（直後フッ化物滞留性）の評価：
実施例及び比較例に記載の製剤を定法により調製後、歯磨剤の場合は、その５ｇに１０ｇの人工唾液（ＣａＣｌ2＝１．５ｍｍｏｌ／Ｌ、ＫＨ2ＰＯ4＝５．０ｍｍｏｌ／Ｌ、酢酸＝１００ｍｍｏｌ／Ｌ、ＮａＣｌ＝１００ｍｍｏｌ／Ｌ、残部＝水；ｐＨ７．０）を混合し撹拌した（口腔内で３倍希釈される歯磨剤を想定）。撹拌後、遠心分離機（Ｃｅｎｔｒｉｆｕｇｅ  ５８０４Ｒ，Ｈａｍｂｕｒｇ，Ｇｅｒｍａｎｙ）にて遠心分離（３０００ｒｐｍ，１０分）し、得られた上清液を処置液とした。洗口剤の場合は、剤５ｇに０．５ｇの人工唾液を混合し、撹拌した（口腔内で若干希釈される洗口剤を想定）ものを処置液とした。それぞれの処置液５ｇをプライマリアコートされた直径１００ｍｍのスタンダードディッシュ（日本ベクトン・ディッキンソン株式会社；口腔粘膜、ペリクル等の口腔内環境を想定）に注入し、歯磨剤の場合は５分間保持後に処置液を廃棄し、２ｇの超純水で洗浄を行った。洗口剤の場合は３０秒間保持後に処置液を廃棄し、洗浄は行わなかった。
それぞれ処置終了後、５単位／ｍＬの酸性フォスファターゼ（イモ由来；シグマ社）を含有する１ｍＬのリン酸緩衝液（ｐＨ５）をディッシュに注入し、２４時間３７℃で振とうすることで、ディッシュに滞留したモノフルオロリン酸化ポリマーからフッ化物イオンを放出させた。リン酸緩衝液中のフッ化物イオン濃度をイオンクロマトグラフ（ＩＣＳ−２０００；ダイオネクス社）にて測定した。測定はＮ＝２で行い、判定はそれらの平均値を用いた。
【０１２８】
＜イオンクロマトグラフの測定条件＞
分離カラム：ＩｏｎＰａｃ  ＡＳ２０，
ガードカラム：ＮＧ−１，            カラム温度：３０℃，検出器温度：３５℃，
溶離液：５５ｍＭ水酸化カリウム，    流速：１．２ｍＬ／分，導入量：２０μＬ
【０１２９】
＜判定基準＞
◎：フッ化物イオン濃度が０．５ｐｐｍ以上  １．０ｐｐｍ未満
○：フッ化物イオン濃度が０．２ｐｐｍ以上  ０．５ｐｐｍ未満
△：フッ化物イオン濃度が０．１ｐｐｍ以上  ０．２ｐｐｍ未満
×：フッ化物イオン濃度が０．１ｐｐｍ未満
【０１３０】
製剤使用性の評価：
以下の通り使用性の試験を行った。
歯磨剤；
各実施例及び比較例の歯磨剤を、それぞれ歯磨剤用ラミネートチューブに封入した。その後被験者５名を使って、チューブ入り歯磨剤の使用性について、チューブに入った歯磨剤のペーストを上質紙の上に約５ｃｍ押し出させることにより、歯磨剤の押し出し性を官能評価した。判定基準は以下の通りであり、被験者５名の平均値を用いた。
【０１３１】
判定基準
◎：適度な保型性で普通に押し出すことができる
○：やや固いあるいはやや軟らかいが、苦痛なく押し出すことができる
×：押し出すことが困難である、あるいは歯刷子にのせた場合液だれする
【０１３２】
洗口剤；
各実施例及び比較例の洗口剤を、洗口液用のＰＥＴ製のボトル（５００ｍＬ）に入れた。その後被験者５名を使って、ボトル入り洗口剤の使用性について、ボトルを約１００度傾け、１０ｍＬのプラスチック製カップに内容物を注ぐ際の注ぎやすさの官能評価を行った。評価基準は以下の通りであり、被験者５名の平均値を用いた。
【０１３３】
判定基準
◎：普通に注ぐことができる
○：やや時間がかかるが、苦痛なく注ぐことができる
×：注ぐことが困難である
【０１３４】
以上の結果を表２（歯磨剤）及び表３（洗口剤）に示す。また、総合判定基準は以下の通りとした。
【０１３５】
総合判定基準
◎：全ての評価項目が◎である
○：全ての評価項目が◎あるいは○であり、かつ○が１項目以上ある
×：全ての評価項目のうち、△又は×が２項目以上ある
【０１３６】
【表２−１】
2009102283.tif 000005
【０１３７】
【表２−２】
2009102283.tif 000006
【０１３８】
【表２−３】
2009102283.tif 000007
【０１３９】
【表２−４】
2009102283.tif 000008
【０１４０】
表２中、ＭＦＰ化ＨＥＡＡはモノフルオロリン酸化ヒドロキシエチルアクリルアミドポリマー、ＭＦＰ化ＨＰＣはモノフルオロリン酸化ヒドロキシプロピルセルロース、ＭＦＰ化ＰＶＡは、モノフルオロリン酸化ポリビニルアルコール、ＭＦＰ化ＨＥＡはモノフルオロリン酸化ポリヒドロキシエチルアクリレートを表す。なお、界面活性剤成分である２−アルキル−Ｎ−カルボキシメチル−Ｎ−ヒドロキシエチルイミダゾリニウムベタインについては、２−ヤシ油アルキル−Ｎ−カルボキシメチル−Ｎ−ヒドロキシエチルイミダゾリニウムベタインナトリウムの３０％水溶液を用い、表中の配合量は純分換算した配合量を示した。Ａ／Ｂ（質量比）は、水溶性モノフルオロリン酸化又は非モノフルオロリン酸化高分子化合物（Ａ）／界面活性剤（Ｂ）の配合比を示す。また、７０％ソルビット液については、有り姿での配合量を示した。
【０１４１】
【表３−１】
2009102283.tif 000009
【０１４２】
【表３−２】
2009102283.tif 000010
【０１４３】
【表３−３】
2009102283.tif 000011
【０１４４】
表３中、ＭＦＰ化ＨＥＡＡはモノフルオロリン酸化ヒドロキシエチルアクリルアミドポリマー、ＭＦＰ化ＨＰＣはモノフルオロリン酸化ヒドロキシプロピルセルロース、ＭＦＰ化ＰＶＡは、モノフルオロリン酸化ポリビニルアルコール、ＭＦＰ化ＨＥＡはモノフルオロリン酸化ポリヒドロキシエチルアクリレートを表す。Ａ／Ｂ（質量比）は、水溶性モノフルオロリン酸化又は非モノフルオロリン酸化高分子化合物（Ａ）／界面活性剤（Ｂ）の配合比を示す。なお、８５％グリセリンについては、有り姿での配合量を示した。
【０１４５】
上記表の結果の通り、本発明にかかわる水溶性モノフルオロリン酸化高分子化合物（Ａ）と、界面活性剤（Ｂ）とを、（Ａ）／（Ｂ）の質量比が０．５〜３０で配合することで、使用感や使用性に優れ口腔内でのフッ化物滞留性及びフッ化物イオンの長時間徐放性に優れた口腔用組成物が得られていることが分かった。
【０１４６】
なお、上記実施例以外に、本発明組成物の他の処方例を以下に示す。
【０１４７】
〔処方例１〕歯磨剤（ｐＨ７．０）
無水ケイ酸                                                      １０．０
調製例ａ−１）で調製したモノフルオロリン酸ナトリウム化ヒドロキシエチルアクリルアミドポリマー                                                      １．５
ラウリル硫酸ナトリウム                                            １．０
（ＮＩＫＫＯＬ  ＳＬＳ、日光ケミカルズ株式会社製）
プロピレングリコール                                              ３．０
アルギン酸ナトリウム                                              ０．６
８５％グリセリン                                                  ５．０
７０％ソルビット液                                              ３０．０
キシリトール                                                      ５．０
サッカリンナトリウム                                              ０．０２
香料                                                              ０．８
精製水                                                            残      
計                                                          １００．０％
【０１４８】
〔処方例２〕歯磨剤（ｐＨ７．５）
無水ケイ酸                                                      ２０．０
フッ化ナトリウム                                                  ０．１
調製例ｂ−１）で調製したモノフルオロリン酸ナトリウム化ヒドロキシプロピルセルロース                                                                ３．０
ラウリル硫酸ナトリウム                                            １．０
（ＮＩＫＫＯＬ  ＳＬＳ、日光ケミカルズ株式会社製）
ポリオキシエチレン（平均付加ＥＯ２０モル）硬化ヒマシ油            ０．２５
（ＮＩＫＫＯＬ（登録商標）  ＨＣＯ−２０、日光ケミカルズ株式会社製）
ポリオキシエチレン（平均付加ＥＯ５モル）ステアリルエーテル        ０．２５
（ＥＭＡＬＥＸ  ６０５、日本エマルジョン株式会社製）
プロピレングリコール                                              ５．０
ポリアクリル酸ナトリウム                                          ０．８５
７０％ソルビット液                                              ４０．０
サッカリンナトリウム                                              ０．０２
香料                                                              ０．８
精製水                                                            残      
計                                                          １００．０％
【０１４９】
〔処方例３〕歯磨剤（ｐＨ７．０）
調製例ａ−２）で調製したモノフルオロリン酸ナトリウム化ヒドロキシエチルアクリルアミドポリマー                                                      ４．０
ラウリル硫酸ナトリウム                                            ０．５
（ＮＩＫＫＯＬ  ＳＬＳ、日光ケミカルズ株式会社製）
２−ヤシ油アルキル−Ｎ−カルボキシメチル−Ｎ−ヒドロキシエチルイミダゾリニウムベタインナトリウムの３０％水溶液（エナジコールＣ−４０Ｈ、ライオン株式会社製）
０．５
プロピレングリコール                                              ３．０
カラギーナン                                                      ０．７
キサンタンガム                                                    ０．６
８５％グリセリン                                                １５．０
７０％ソルビット液                                              ２０．０
水酸化ナトリウム                                                  ０．５
デキストラナーゼ                                                  ０．３
サッカリンナトリウム                                              ０．０２
香料                                                              ０．８
精製水                                                            残      
計                                                          １００．０％
【０１５０】
〔処方例４〕歯磨剤（ｐＨ７．８）
無水ケイ酸                                                      １５．０
モノフルオロリン酸ナトリウム                                      ０．３
調製例ｂ−２）で調製したモノフルオロリン酸ナトリウム化ヒドロキシプロピルセルロース                                                                ５．０
ラウリル硫酸ナトリウム                                            １．０
（ＮＩＫＫＯＬ  ＳＬＳ、日光ケミカルズ株式会社製）
ポリオキシエチレン（平均付加ＥＯ２０モル）硬化ヒマシ油            ０．５
（ＮＩＫＫＯＬ（登録商標）  ＨＣＯ−２０、日光ケミカルズ株式会社製）
プロピレングリコール                                            １０．０
ポリアクリル酸ナトリウム                                          ０．８
キサンタンガム                                                    ０．５
７０％ソルビット液                                              ２０．０
塩化セチルピリジニウム                                            ０．０２
キシリトール                                                      ５．０
イソプロプルメチルフェノール                                      ０．０５
香料                                                              ０．５
精製水                                                            残      
計                                                          １００．０％
【０１５１】
〔処方例５〕歯磨剤（ｐＨ８．５）
無水ケイ酸                                                      １５．０
調製例ａ−３）で調製したモノフルオロリン酸ナトリウム化ヒドロキシエチルアクリルアミドポリマー                                                      １．０
ラウリル硫酸ナトリウム                                            ０．５
（ＮＩＫＫＯＬ  ＳＬＳ、日光ケミカルズ株式会社製）
ポリオキシエチレン（平均付加ＥＯ２０モル）硬化ヒマシ油            ０．５
（ＮＩＫＫＯＬ（登録商標）  ＨＣＯ−２０、日光ケミカルズ株式会社製）
プロピレングリコール                                              ３．０
カラギーナン                                                      ０．７
キサンタンガム                                                    ０．６
８５％グリセリン                                                １０．０
キシリトール                                                    ２０．０
水酸化ナトリウム                                                  ０．５
サッカリンナトリウム                                              ０．０２
香料                                                              ０．８
精製水                                                            残      
計                                                          １００．０％
【０１５２】
〔処方例６〕歯磨剤（ｐＨ７．０）
調製例ｂ−３）で調製したモノフルオロリン酸ナトリウム化ヒドロキシプロピルセルロース                                                                ０．５
ラウリル硫酸ナトリウム                                            ０．５
（ＮＩＫＫＯＬ  ＳＬＳ、日光ケミカルズ株式会社製）
２−ヤシ油アルキル−Ｎ−カルボキシメチル−Ｎ−ヒドロキシエチルイミダゾリニウムベタインナトリウムの３０％水溶液（エナジコールＣ−４０Ｈ、ライオン株式会社製）
０．３
プロピレングリコール                                              ３．０
カラギーナン                                                      ０．７
キサンタンガム                                                    ０．６
８５％グリセリン                                                １５．０
７０％ソルビット液                                                ２０．０
水酸化ナトリウム                                                  ０．５
デキストラナーゼ                                                  ０．３
サッカリンナトリウム                                              ０．０２
香料                                                              ０．８
精製水                                                            残      
計                                                          １００．０％
【０１５３】
〔処方例７〕洗口剤（ｐＨ７．０）
調製例ｂ−２）で調製したモノフルオロリン酸ナトリウム化ヒドロキシプロピルセルロース                                                                ０．５
ポリオキシエチレン（平均付加ＥＯ５０モル）硬化ヒマシ油            １．０
（ＥＭＡＬＥＸ  ＨＣ−５０、日本エマルジョン株式会社製）
クエン酸                                                          ０．０１
クエン酸３ナトリウム                                              ０．３
塩化ベンザルコニウム                                              ０．０１
サッカリンナトリウム                                              ０．１
キシリトール                                                      ３．０
８５％グリセリン                                                  ５．０
エタノール                                                        ３．０
０．１％緑色３号                                                  ０．８
香料                                                              ０．３
精製水                                                            残        
計                                                          １００．０％
【０１５４】
〔処方例８〕洗口剤（ｐＨ７．５）
調製例ａ−１）で調製したモノフルオロリン酸ナトリウム化ヒドロキシエチルアクリルアミドポリマー                                                      １．０
ポリオキシエチレン（平均付加ＥＯ６０モル）硬化ヒマシ油            ０．３
（ＮＩＫＫＯＬ（登録商標）  ＨＣＯ−６０、日光ケミカルズ株式会社製）
クエン酸                                                          ０．０１
クエン酸３ナトリウム                                              ０．３
フッ化ナトリウム                                                  ０．０５
サッカリンナトリウム                                              ０．１
キシリトール                                                      ５．０
プロピレングリコール                                              ５．０
０．１％緑色３号                                                  ０．８
香料                                                              ０．３
精製水                                                            残      
計                                                          １００．０％
【０１５５】
〔処方例９〕チューインガム
調製例ａ−２）で調製したモノフルオロリン酸ナトリウム化ヒドロキシエチルアクリルアミドポリマー                                                      ０．３
ポリオキシエチレン（平均付加ＥＯ８０モル）硬化ヒマシ油            ０．５
（ＢＬＡＵＮＯＮ  ＲＣＷ−８０、青木油脂工業株式会社製）
ガム基材                                                        ２５．０
ソルビトール粉末                                                ３０．０
マンニトール粉末                                                １５．０
マルチトール粉末                                                １０．０
香料                                                              １．５
グリセリン                                                        ３．５
サッカリン                                                        ０．１
精製水                                                            残      
計                                                        １００．０％
【図面の簡単な説明】
【０１５６】
【図１】調製例ａ−８）で得られたヒドロキシエチルアクリルアミドポリマーの1Ｈ−ＮＭＲスペクトルチャートである。
【図２】調製例ａ−２）で得られたモノフルオロリン酸ナトリウム化ヒドロキシエチルアクリルアミドポリマーの1Ｈ−ＮＭＲスペクトルチャートである。
【図３】調製例ｄ−２）で得られたモノフルオロリン酸導入前のヒドロキシエチルアクリレートポリマーの1Ｈ−ＮＭＲスペクトルチャートである。
【図４】調製例ｄ−２）で得られたモノフルオロリン酸ナトリウム化ヒドロキシエチルアクリレートポリマーの1Ｈ−ＮＭＲスペクトルチャートである。
【図１】
2009102283.tif 000012
【図２】
2009102283.tif 000013
【図３】
2009102283.tif 000014
【図４】
2009102283.tif 000015